(57)【要約】【課題】　トナーへの高離型性、耐久性を持ちながら、用紙への低粘着性、オイルへの親和性、表面形状（うねり、鋭角な突起のない、マイクロ凹のある表面形状）を改善し、記録物の用紙の伸び、あばら状画質ずれの抑制と高品位の画質（両面印字時の微小梨地状グロスムラ、ＯＨＰ用紙の画像透過むら、画像の白抜け、剥離爪摩耗跡の改善）を満足させることができる電子写真用定着部品、電子写真用定着エンドレスベルト及び加熱ロール・ベルト型定着装置を提供すること。【解決手段】　少なくとも外周面に設けられる表面層が、金属酸化物、ケイ酸塩鉱物、カーボンブラック、窒素化合物、及びマイカからなる群より選ばれる少なくとも１種の無機充填剤粒子を配合したテトラフルオロエチレンとパーフルオロアルキルビニルエーテルとの共重合体（ＰＦＡ）からなるフッ素樹脂を含んでなることを特徴とする電子写真用定着部品。【選択図】　なし【特許請求の範囲】
【請求項１】
少なくとも外周面に設けられる表面層が、金属酸化物、ケイ酸塩鉱物、カーボンブラック、窒素化合物、及びマイカからなる群より選ばれる少なくとも１種の無機充填剤粒子を配合したテトラフルオロエチレンとパーフルオロアルキルビニルエーテルとの共重合体（ＰＦＡ）からなるフッ素樹脂を含んでなることを特徴とする電子写真用定着部品。
【請求項２】
前記無機充填剤粒子が、ＢａＳＯ4、ゼオライト、酸化ケイ素、酸化スズ、酸化銅、酸化鉄、酸化ジルコニウム、ＩＴＯ（錫ドープ酸化インジウム）、窒化珪素、窒化ホウ素、窒化チタン、及びマイカからなる群より選ばれる少なくとも１種であることを特徴とする請求項１に記載の電子写真用定着部品。
【請求項３】
前記無機充填剤粒子が、ＢａＳＯ4、ゼオライト、及びマイカからなる群より選ばれる少なくとも１種であることを特徴とする請求項１に記載の電子写真用定着部品。
【請求項４】
前記表面層が、前記共重合体（ＰＦＡ）の１００質量に対し、前記無機充填剤粒子が１質量部以上３０質量部以下配合されてなることを特徴とする請求項１〜請求項３のいずれかに記載の電子写真用定着部品。
【請求項５】
前記無機充填剤粒子の平均粒径が、０．１μｍ以上１５μｍ以下であることを特徴とする請求項１〜請求項４のいずれかに記載の電子写真用定着部品。
【請求項６】
前記無機充填剤粒子の平均粒径が、０．１μｍ以上１０μｍ以下であり、
　粒径が１５μｍ以上の前記無機充填剤粒子が、該無機充填剤粒子のうち２５質量％以下であることを特徴とする請求項１〜請求項４のいずれかに記載の電子写真用定着部品。
【請求項７】
前記無機充填剤粒子の平均粒径が、０．１μｍ以上１０μｍ以下であり、
　粒径が１５μｍ以上の前記無機充填剤粒子が、該無機充填剤粒子のうち５質量％以下であることを特徴とする請求項１〜請求項４のいずれかに記載の電子写真用定着部品。
【請求項８】
前記表面層が、前記共重合体（ＰＦＡ）の１００質量部に対し、導電性微粒子を１質量部以上１０質量部以下、配合されてなることを特徴とする請求項１〜請求項７のいずれかに記載の電子写真用定着部品。
【請求項９】
前記表面層が、粒径の異なる２種以上の前記共重合体（ＰＦＡ）粒子から形成されてなり、
　且つ平均粒径１μｍ以下の該共重合体（ＰＦＡ）粒子１００質量部に対し、平均粒径３μｍ以上３０μｍ以下の前記共重合体（ＰＦＡ）粒子が、５質量部以上７０質量部以下、配合されてなることを特徴とする請求項１〜請求項８のいずれかに記載の電子写真用定着部品。
【請求項１０】
前記表面層が、粒径の異なる２種以上の前記共重合体（ＰＦＡ）粒子から形成されてなり、
　且つ、平均粒径１μｍ以下の前記共重合体（ＰＦＡ）粒子１００質量部に対し、平均粒径３μｍ以上１５μｍ以下の前記共重合体（ＰＦＡ）粒子が、５質量部以上３０質量部以下、配合されてなることを特徴とする請求項１〜請求項８のいずれかに記載の電子写真用定着部品。
【請求項１１】
前記表面層は、粒径の異なる２種以上の前記共重合体（ＰＦＡ）粒子から形成されてなり、
　平均粒径１μｍ以下の前記共重合体（ＰＦＡ）粒子の３８０℃での溶融粘度が、３．５×１０4Ｐａ・ｓ以下の範囲にあり、
　平均粒径３μｍ以上３０μｍ以下の前記共重合体（ＰＦＡ）粒子の３８０℃での溶融粘度が、１．５×１０4Ｐａ・ｓ以下の範囲にあることを特徴とする請求項１〜請求項１０のいずれかに記載の電子写真用定着部品。
【請求項１２】
前記表面層は、粒径の異なる２種以上の前記共重合体（ＰＦＡ）粒子から形成されてなり、
　いずれの前記共重合体（ＰＦＡ）粒子も、３８０℃での溶融粘度が、１．５×１０4Ｐａ・ｓ以下の範囲にあることを特徴とする請求項１〜請求項１０のいずれかに記載の電子写真用定着部品。
【請求項１３】
前記表面層は、後加工処理が施されることを特徴とする請求項１〜請求項１２のいずれかに記載の電子写真用定着部品。
【請求項１４】
前記表面層は、後加工処理が施された後、さらに前記共重合体（ＰＦＡ）粒子が溶融する温度で熱処理が施されることを特徴とする請求項１〜請求項１２のいずれかに記載の電子写真用定着部品。
【請求項１５】
前記表面層の表面グロスが、１５以上６０以下の範囲にあることを特徴とする請求項１〜請求項１４のいずれかに記載の電子写真用定着部品。
【請求項１６】
前記表面層のアミン変性シリコーンオイルに対する接触角が、１７０℃において３７度以下であることを特徴とする請求項１〜請求項１５のいずれかに記載の電子写真用定着部品。
【請求項１７】
前記表面層は、ろ波中心線うねりがカットオフ０．２５ｍｍ条件で０．９μｍ以下であり、十点平均表面粗さ（Ｒｚ）が０．５μｍ以上１５μｍ以下の範囲であり、且つコート紙に対する表面摩擦係数が、０．４５以下であることを特徴とする請求項１〜請求項１６のいずれかに記載の電子写真用定着部品。
【請求項１８】
高分子樹脂、金属、セラミックス、及びガラス繊維からなる群より選択される少なくとも１種の複合化材料を用いて形成される耐熱層を基材とする電子写真用定着エンドレスベルトであって、該電子写真用定着エンドレスベルトが請求項１〜請求項１７のいずれかに記載の電子写真用定着部品であることを特徴とする電子写真用定着エンドレスベルト。
【請求項１９】
加熱ロールと、前記加熱ロールに圧接する加圧ベルトと、を含む一対の定着ユニットを有し、前記加熱ロールと前記加圧ベルトとにより形成されるニップ域に未定着トナー像を保持する記録材を通過させ、熱および圧力によって定着を行なう加熱ロール・ベルト型定着装置において、
　前記加圧ベルトが、請求項１〜請求項１７のいずれかに記載の電子写真用定着部品であることを特徴とする加熱ロール・ベルト型定着装置。
【請求項２０】
前記加熱ロールと前記加圧ベルトとにより形成されるニップ域での、未定着トナー像を保持する記録材が通過する時間が、０．０３０秒以上であることを特徴とする請求項１９に記載の加熱ロール・ベルト型定着装置。
【発明の詳細な説明】
【技術分野】
【０００１】
　本発明は、定着ベルトや定着ロール（加圧ベルトや加圧ロールを含む）等の電子写真用定着部品、電子写真用定着エンドレスベルト（定着ベルト（加圧ベルト））、及び、粉末トナー像を形成した支持体に、熱と圧力を同時に作用させて、トナー像を融着させる加熱ロール・ベルト型定着装置に関する。
【背景技術】
【０００２】
　従来、電子写真プロセスを利用した複写機等においては、記録シート上に形成された未定着トナー像を定着して永久画像にする必要があり、その定着法として溶剤定着法、圧力定着法、および加熱定着法が知られている。溶剤定着法は、溶剤蒸気が発散し、臭気や衛生上の問題が多いという欠点を有している。一方、圧力定着法についても、他の定着法と比べて定着性が悪いという欠点を有している。いずれも広くは実用化されていないのが現状である。それゆえ、未定着トナー像の定着には、一般に加熱によってトナーを溶融させ、記録シート（記録材）上に融着させる加熱定着法が広く採用されている。
【０００３】
　従来、加熱定着法に用いる加熱定着装置としては、円筒状芯金の内部にヒーターランプを備え、その外周面に耐熱性離型層を形成した加熱ロールと、この加熱ロール（定着ロール）に対し圧接配置され、円筒状芯金の外周面に耐熱弾性体層を形成した加圧ロールとで構成されており、これら両ロール間に、１〜１５ｋｇ／ｃｍ2、好ましくは３〜１０ｋｇ／ｃｍ2の圧力を印加し、未定着トナー像の形成された普通紙等の支持体を挿通させて定着を行う加熱定着ロール方式のものが知られている。この方式に使用される加熱ロール型定着装置は、他の加熱定着法である熱風定着方式やオーブン定着方式のものと比べて、熱効率が高い為、低電力で、高速性に優れ、しかも、紙詰まりによる火災の危険性も少ないこと等から、現在最も広く利用されている。
【０００４】
　近年、この様な加熱ロール型定着装置において定着速度の高速化要求があり、これを満足するには、定着速度に応じてニップ領域の幅、即ちニップ幅を大きくする必要がある。ニップ幅を大きくする為の方法としては、ロール間の荷重を大きくする方法、定着ロールの弾性層の層厚を厚くする方法、または定着ロールと加圧ロールのロール径を大きくする方法等がある。しかしながら、これらの方法で対応できる定着速度には限界があり、それ以上の高速定着領域においては、加熱ロール・ベルト型定着装置が開発されている。
【０００５】
　上記の加熱ロール・ベルト型定着装置に用いる加圧ベルトは、主に大きく２つに類別される。すなわち、１）エンドレスベルト状のベースフィルムの上に、プライマーを介してシリコーンゴムやフッ素ゴム等を薄く被覆したシリコーンゴム被覆ベルト、またはフッ素ゴム被覆ベルトと、２）エンドレスベルト状の焼成したベースフィルムの上にプライマーと呼ばれる接着剤を塗布した後、またはエンドレスベルト状の未焼成ベースフィルムの上にテトラフルオロエチレンとパーフルオロアルキルビニルエーテルとの共重合体（以下「ＰＦＡ」という）やポリテトラフルオロエチレン（以下「ＰＴＦＥ」という）等のフッ素樹脂をコーティングしたフッ素樹脂被覆ベルトと、に分けられる。
【０００６】
　これらのベルトのうち、シリコーンゴム被覆ベルトは、その材料内部にフリーオイルと呼ばれるシリコーンオイルが含まれ、これらが離型性に対し、多大な影響を持ち、フリーオイルの多いもの程、高離型性を示す。しかしながら、一方でフリーオイルの存在は、ゴム強度の低下や、またフリーオイルが放出されることにより、ベルト外形が変化するという問題を有している。
【０００７】
　一方、フッ素ゴムは、非常に丈夫で耐摩耗性が高く、また弾性を有しているので高画質適性において優れている。しかしながら、フッ素ゴムは、それ自体が離型剤オイルとして通常使用されるポリジメチルシロキサンオイル（シリコーンオイル）を撥く性質を有するので、トナー像との間にオイルの離型層が形成されにくい。そのためフッ素ゴムとポリジメチルシロキサンオイル（シリコーンオイル）との組み合わせでは、カラートナーの様な低融点、高発色トナーに対して離型性が悪く、使用することができない。この点を改善するものとして、ポリジメチルシロキサンオイルの一部をメルカプト基：−ＳＨ2またはアミノ基：−ＮＨ2で置換した変性シリコーンオイルを使用することが提案されている。この場合、上記のメルカプト基またはアミノ基の官能基が、フッ素ゴムの中に含まれる金属酸化物（ＭｇＯ，ＰｂＯ等）や二重結合と反応し、シリコーンオイルの分子レベルの膜がベルト表面に形成され、これが離型層となってベルト表面を高離型性表面に改質する。
【０００８】
　しかしながら、この高離型表面改質性を有するシリコーンオイルは、同時に複写シートや、両面コピー時の給紙ロール表面をも高離型化してしまう為、得られる複写シートに文房具テープ類を付着させることができなかったり、給紙ロールにより円滑に給紙が行われなかったりするという問題点を有している。そのために、使用する変性シリコーンオイルの量を減らしたり、または、変性シリコーンオイルを殆ど使用しないことが検討されているが、この様な場合、ベルト表面にフッ素ゴムが持つゴム特有の粘着性が現れ、定着時にコピー用紙表面と、フッ素ゴム被覆表面と、が粘着して、定着後にコピー用紙がフッ素ゴム表面から剥離できないという問題が発生する場合がある。この問題は、前記コピー用紙が、特にその表面がコート剤により処理された表面平滑性が高いコート紙である場合により顕著になる。
【０００９】
　上記問題の発生を防止するために、使用する変性シリコーンオイルの量を減らしたり、または、変性シリコーンオイルを殆ど使用しない定着条件においても、コピー用紙に対する高い離型性及び粘着性の低い表面を有するベルトが求められている。このような定着ベルト等の定着部品は定着時に変性シリコーンオイルの寄与が少なく場合においても、トナーと定着部品との間の付着力の小さいことや、コピー用紙と定着部品表面との間の粘着力が小さいことが要求される。
【００１０】
　このような要求を実現するために、定着部品表面に設けるフッ素ゴム材料やフッ素樹脂材料の表面エネルギーや粘着性をより小さくする試みがなされている。この試みとして、例えば、定着部材の表面層に、フッ素ゴム１００質量部あたり低分子量四フッ化エチレン樹脂微粒子を３〜５０質量部配合した材料を用いる提案がされた（例えば、特許文献１参照。）。
【００１１】
　前記記載の技術により、コート紙のようなコピー用紙に対する定着部品表面の剥離性は改善することができる。しかし、前記公報に記載の技術について本発明者ら更に鋭意検討した結果、定着時にコート紙がニップ域で加圧加熱されることにより用紙の伸びが発生する場合や、高密度トナー印字時にあばら状などの画像ずれ模様が発生する場合があることが判ってきた。
【００１２】
　一方、近年のオフィス用複写機の性能向上に伴い、より高品位の画像を有する記録物が容易に印刷できるようになってきた。このため、印刷業者や製本業者を介さず、オフィス等で手軽に印刷される記録物が、そのまま、見栄えの求められるパンフレットやプレゼンテーション用の資料等として利用される機会が増えてきている。従って、高品位の画質を有する記録物に対してはより高品質が求められるようになりつつある。
【００１３】
　従って、上記の用紙の伸びや、あばら状の画像ずれ模様は、従来として認識されていなかったものの、近年、記録物の見栄えを悪くする問題として取り上げられ、その改善が求められている。
【００１４】
　この用紙の伸び等の発生は、すでに用紙上に印字されたトナー画像の伸びや、さらに、両面印字時に用紙の表裏面に形成された画像の位置がずれるという問題を引き起こす。
【００１５】
　用紙の伸びが顕著となる原因としては、加熱ロール・ベルト方式の定着装置において、特に加熱ロールと加圧ベルトとの接触部分（ニップ域）が広くなったために、用紙表面の特定の点が該ニップを通過するのに要する時間（ニップ時間）が長くなる場合が挙げられる。また、もうひとつの原因としては、加圧ベルトを押圧し、該押圧部の形状パッド状である加圧部材を配置した場合が挙げられる。
【００１６】
　このような用紙伸びなどを改善するため、より高い表面低粘着性が要求される。フッ素ゴムの粘着性があるため、フッ素ゴムにフッ素樹脂微粒子を添加により表面低粘着性が良い傾向にあるが、用紙の伸び等を抑制するレベルまで至らなかった。また、その添加量が過剰になると本来、フッ素ゴムの持っているゴム強度等の物理的特性、伸びやゴム弾性が低下することにより、トナー像を均一に定着することができなくなる。
【００１７】
　そのため、高い表面低粘着性を有するフッ素樹脂の検討が必要になってきた。また、耐熱性及び可撓性の観点から、テトラフルオロエチレンとパーフルオロアルキルビニルエーテルとの共重合体（ＰＦＡ）を取り上げられ、加圧ベルト表面を、ＰＦＡからなる表面とすることで用紙伸び、あばら状の画像ずれが大きく改善された。
【００１８】
　しかし、ＰＦＡからなる表面とすることで用紙伸び、あばら状の画像ずれが大きく改善に伴い、用紙に両面印字した場合に、２回目に用紙の片方の面に印字した際に、１回目に用紙のもう片方の面に既に印字された画像に微小な梨地状のグロスムラ（微小グロスムラ）が発生しやすくなる。また、定着後に、用紙を加熱ロールから剥離するために設けられる剥離爪が、用紙と接触することにより、用紙表面に摩耗跡が発生したり、ＯＨＰ用紙を用いて印刷した場合に、画像透過状態のむらが発生する。
【００１９】
　前記梨地状のグロスムラ（微小グロスムラ）は、以下のようなメカニズムで発生するものと考えられる。加圧ベルトが、対向配置された加熱ロールから離型剤オイルとして使用される変性シリコーンオイルを受け取っている。しかし、表面離型性の高いＰＦＡが、変性シリコーンオイルをはじき、加圧ベルト上には、均一なオイル膜を得られず、島状オイル滴になっている。また、加圧ベルトの耐摩耗性及び加工性のため、一定の膜厚を得るために、大粒径が含まれるＰＦＡを使用している。この大粒径ＰＦＡが高温での焼成する際に、溶けにくく、かつ溶融粘度が高いため、完全に平らにならず、うねり（鈍角凸）のあるＰＦＡ表面になっている。
【００２０】
　そのゆえ、両面印字時には、用紙の片方の面（第１印字面）を印字した後に、用紙のもう片方の面（第２印字面）を印字した際に、第１印字面が、加圧ベルト表面と接触することになる。この際、第１印字面のトナーが、加圧ベルト表面のオイルを一部受け取り、また、第１印字面のトナーが加圧ベルト表面に圧力もかけられる。島状オイル滴が載っている加圧ベルト表面のオイルむらによるトナーの剥離むらと、ＰＦＡのうねりのレプリカが、梨地状グロスムラ（微小グロスムラ）が発生するものと推定される。また、前記剥離爪摩耗跡は、ＰＦＡ単体では耐剥離爪摩耗不足が原因と推定される。
【００２１】
　前記ＯＨＰ用紙の画像透過むらが発生する原因は、前記加圧ベルト表面のＰＦＡのうねり（鈍角凸）があり、かつＰＦＡ表面が硬いため、ＯＨＰ用紙表面の凹凸や、ＯＨＰ用紙表面に形成されたトナー像の凹凸に、加圧ベルト表面が従来のフッ素ゴムのように十分に追従できなくなり、ＰＦＡのうねりによるＯＨＰ用紙上のトナーへの圧力のむらであると推定される。
【００２２】
　以上述べてきたように、フッ素ゴムにフッ素樹脂微粒子を配合した材料からなる加圧ベルトは、低粘着性が足りないため、今後対応要求される用紙の伸び、あばら状画質ずれの発生の抑制することができなかった。一方、フッ素樹脂からなる加圧ベルトは、用紙の伸び、あばら状画質ずれを改善することできたが、オイルへの親和性が欠けていることと表面うねりの原因で、両面印字時の微小梨地状グロスムラ、ＯＨＰ用紙の画像透過むらなどの画質問題が発生した。
【００２３】
　即ち、フッ素ゴムにフッ素樹脂微粒子を配合した材料またはフッ素樹脂のみからなる加圧ベルトの材料は、用紙の伸び、あばら状画質ずれの抑制と高品位の画質（両面印字時の微小梨地状グロスムラ、ＯＨＰ用紙の画像透過むら、剥離爪摩耗跡の改善）を同時に満足得ることができなかった。
【００２４】
　このように、用紙の伸びなどの改善と高品位の画質を同時に満足するには、トナーへの高離型性、耐久性、用紙への低粘着性、オイルへの親和性、オイルへの保持性（マイクロ凹のある表面形状）、うねり、鋭角な突起のない表面形状など特性を同時に有する加圧ベルトや、加圧ロールなどの定着部品が求められている。
【特許文献１】特開２００１−６００５０号公報
【発明の開示】
【発明が解決しようとする課題】
【００２５】
　本発明は、前記従来における諸問題を解決し、以下の目的を達成することを課題とする。即ち、本発明の目的は、トナーへの高離型性、耐久性を持ちながら、用紙への低粘着性、オイルへの親和性、表面形状（うねり、鋭角な突起のないかつマイクロ凹のある表面形状）を改善し、記録物の用紙の伸び、あばら状画質ずれの抑制と高品位の画質（両面印字時の微小梨地状グロスムラ、ＯＨＰ用紙の画像透過むら、画像の白抜け、剥離爪摩耗跡の改善）を満足させることができる電子写真用定着部品、電子写真用定着エンドレスベルト及び加熱ロール・ベルト型定着装置を提供することにある。
【課題を解決するための手段】
【００２６】
　上記の目的は以下の本発明より達成される。すなわち、
　（１）　少なくとも外周面に設けられる表面層が、金属酸化物、ケイ酸塩鉱物、カーボンブラック、窒素化合物、及びマイカからなる群より選ばれる少なくとも１種の無機充填剤粒子を配合したテトラフルオロエチレンとパーフルオロアルキルビニルエーテルとの共重合体（ＰＦＡ）からなるフッ素樹脂を含んでなることを特徴とする電子写真用定着部品。
【００２７】
　（２）　前記無機充填剤粒子が、ＢａＳＯ4、ゼオライト、酸化ケイ素、酸化スズ、酸化銅、酸化鉄、酸化ジルコニウム、ＩＴＯ（錫ドープ酸化インジウム）、窒化珪素、窒化ホウ素、窒化チタン、及びマイカからなる群より選ばれる少なくとも１種であることを特徴とする前記（１）に記載の電子写真用定着部品。
【００２８】
　（３）　前記無機充填剤粒子が、ＢａＳＯ4、ゼオライト、及びマイカからなる群より選ばれる少なくとも１種であることを特徴とする前記（１）に記載の電子写真用定着部品。
【００２９】
　（４）　前記表面層が、前記共重合体（ＰＦＡ）の１００質量に対し、前記無機充填剤粒子が１質量部以上３０質量部以下配合されてなることを特徴とする前記（１）〜（３）のいずれかに記載の電子写真用定着部品。
【００３０】
　（５）　前記無機充填剤粒子の平均粒径が、０．１μｍ以上１５μｍ以下であることを特徴とする前記（１）〜（４）のいずれかに記載の電子写真用定着部品。
【００３１】
　（６）　前記無機充填剤粒子の平均粒径が、０．１μｍ以上１０μｍ以下であり、
　粒径が１５μｍ以上の前記無機充填剤粒子が、該無機充填剤粒子のうち２５質量％以下であることを特徴とする前記（１）〜（４）のいずれかに記載の電子写真用定着部品。
【００３２】
　（７）　前記無機充填剤粒子の平均粒径が、０．１μｍ以上１０μｍ以下であり、
　粒径が１５μｍ以上の前記無機充填剤粒子が、該無機充填剤粒子のうち５質量％以下であることを特徴とする前記（１）〜（４）のいずれかに記載の電子写真用定着部品。
【００３３】
　（８）　前記表面層が、前記共重合体（ＰＦＡ）の１００質量部に対し、導電性微粒子を１質量部以上１０質量部以下、配合されてなることを特徴とする前記（１）〜（７）のいずれかに記載の電子写真用定着部品。
【００３４】
　（９）　前記表面層が、粒径の異なる２種以上の前記共重合体（ＰＦＡ）粒子から形成されてなり、
　且つ平均粒径１μｍ以下の該共重合体（ＰＦＡ）粒子１００質量部に対し、平均粒径３μｍ以上３０μｍ以下の前記共重合体（ＰＦＡ）粒子が、５質量部以上７０質量部以下、配合されてなることを特徴とする前記（１）〜（８）のいずれかに記載の電子写真用定着部品。
【００３５】
　（１０）　前記表面層が、粒径の異なる２種以上の前記共重合体（ＰＦＡ）粒子から形成されてなり、
　且つ、平均粒径１μｍ以下の前記共重合体（ＰＦＡ）粒子１００質量部に対し、平均粒径３μｍ以上１５μｍ以下の前記共重合体（ＰＦＡ）粒子が、５質量部以上３０質量部以下、配合されてなることを特徴とする前記（１）〜（８）のいずれかに記載の電子写真用定着部品。
【００３６】
　（１１）　前記表面層は、粒径の異なる２種以上の前記共重合体（ＰＦＡ）粒子から形成されてなり、
　平均粒径１μｍ以下の前記共重合体（ＰＦＡ）粒子の３８０℃での溶融粘度が、３．５×１０4Ｐａ・ｓ以下の範囲にあり、
　平均粒径３μｍ以上３０μｍ以下の前記共重合体（ＰＦＡ）粒子の３８０℃での溶融粘度が、１．５×１０4Ｐａ・ｓ以下の範囲にあることを特徴とする前記（１）〜（１０）のいずれかに記載の電子写真用定着部品。
【００３７】
　（１２）　前記表面層は、粒径の異なる２種以上の前記共重合体（ＰＦＡ）粒子から形成されてなり、
　いずれの前記共重合体（ＰＦＡ）粒子も、３８０℃での溶融粘度が、１．５×１０4Ｐａ・ｓ以下の範囲にあることを特徴とする前記（１）〜（１０）のいずれかに記載の電子写真用定着部品。
【００３８】
　（１３）　前記表面層は、後加工処理が施されることを特徴とする前記（１）〜（１２）のいずれかに記載の電子写真用定着部品。
【００３９】
　（１４）　前記表面層は、後加工処理が施された後、さらに前記共重合体（ＰＦＡ）粒子が溶融する温度で熱処理が施されることを特徴とする前記（１）〜（１２）のいずれかに記載の電子写真用定着部品。
【００４０】
　（１５）　前記表面層の表面グロスが、１５以上６０以下の範囲にあることを特徴とする前記（１）〜（１４）のいずれかに記載の電子写真用定着部品。
【００４１】
　（１６）　前記表面層のアミン変性シリコーンオイルに対する接触角が、１７０℃において３７度以下であることを特徴とする前記（１）〜（１５）のいずれかに記載の電子写真用定着部品。
【００４２】
　（１７）　前記表面層は、ろ波中心線うねりがカットオフ０．２５ｍｍ条件で０．９μｍ以下であり、十点平均表面粗さ（Ｒｚ）が０．５μｍ以上１５μｍ以下の範囲であり、且つコート紙に対する表面摩擦係数が、０．４５以下であることを特徴とする前記（１）〜（１６）のいずれかに記載の電子写真用定着部品。
【００４３】
　（１８）　高分子樹脂、金属、セラミックス、及びガラス繊維からなる群より選択される少なくとも１種の複合化材料を用いて形成される耐熱層を基材とする電子写真用定着エンドレスベルトであって、該電子写真用定着エンドレスベルトが前記（１）〜（１７）のいずれかに記載の電子写真用定着部品であることを特徴とする電子写真用定着エンドレスベルト。
【００４４】
　（１９）　加熱ロールと、前記加熱ロールに圧接する加圧ベルトと、を含む一対の定着ユニットを有し、前記加熱ロールと前記加圧ベルトとにより形成されるニップ域に未定着トナー像を保持する記録材を通過させ、熱および圧力によって定着を行なう加熱ロール・ベルト型定着装置であって、
　前記加圧ベルトが、前記（１）〜（１７）のいずれかに記載の電子写真用定着部品であることを特徴とする加熱ロール・ベルト型定着装置。
【００４５】
　（２０）　前記加熱ロールと前記加圧ベルトとにより形成されるニップ域での、未定着トナー像を保持する記録材が通過する時間が、０．０３０秒以上であることを特徴とする前記（１９）に記載の加熱ロール・ベルト型定着装置。
【発明の効果】
【００４６】
　本発明によれば、トナーへの高離型性、耐久性を持ちながら、用紙への低粘着性、オイルへの親和性、表面形状（うねり、鋭角な突起のないかつマイクロ凹のある表面形状）を改善し、トナーへの高離型性、耐久性を持ちながら、記録物の用紙の伸び、あばら状画質ずれの抑制と高品位の画質（両面印字時の微小梨地状グロスムラ、ＯＨＰ用紙の画像透過むら、画像の白抜け、剥離爪摩耗跡の改善）をすべて満足させることができる電子写真用定着部品、電子写真用定着エンドレスベルト及び加熱ロール・ベルト型定着装置を提供することができる。
【発明を実施するための最良の形態】
【００４７】
　以下、本発明の実施の形態について詳述する。
【００４８】
　本発明の電子写真用定着部品は、金属酸化物微粒子、または、ケイ酸塩鉱物、カーボンブラック、窒化珪素、窒素化合物、及びマイカからなる群より選ばれる少なくとも１種の無機充填剤粒子、より好ましくは前記群のうち、ＢａＳＯ4、ゼオライト、酸化ケイ素、酸化スズ、酸化銅、酸化鉄、酸化ジルコニウム、ＩＴＯ（錫ドープ酸化インジウム）、窒化珪素、窒化ホウ素、窒化チタン及びマイカからなる群より選ばれる少なくとも１種の無機充填剤粒子、更により好ましくは、ＢａＳＯ4、ゼオライト、及びマイカからなる群より選ばれる少なくとも１種の充填剤粒子を配合したテトラフルオロエチレンとパーフルオロアルキルビニルエーテルとの共重合体（ＰＦＡ）からなるフッ素樹脂を含んでなる表面層を有する。
【００４９】
　本発明の電子写真用定着部品は、表面層の構成材料として、低粘着性（摩擦係数の低下）、高離型性、耐熱性、可撓性に優れるＰＦＡを使用し（なお、フッ素樹脂が低粘着性、高離型性を持っており、フッ素樹脂の中、ＰＦＡが特に定着部品として必要となる可撓性、耐熱性に優れる。）、このＰＦＡに特定の充填剤粒子を配合することで、オイル親和性、耐摩耗性を向上させ、トナーへの高離型性、耐久性を持ちながら、用紙への低粘着性、オイルへの親和性を顕著に改善される。さらに、表面層の表面形状に関しては、粒径の異なる２種ＰＦＡの粒径、配合比、溶融粘度を制御することで、ＰＦＡによるうねりを改善し、充填剤の粒径及び粒度分布の制御することで、充填剤による鋭角な突起を改善し、かつマイクロ凹のある表面を形成される。ＰＦＡと充填剤の材料を制御することによって、ＰＦＡのうねり、充填剤の鋭角な突起のないかつマイクロ凹のある表面形状を得られる。また、ＰＦＡと充填剤の材料面の制御範囲を若干広げる場合、表面層にＰＦＡのうねりと充填剤の鋭角な突起が発生しても、後加工で補うことでもうねり、突起のないかつマイクロ凹のある表面形状を作り出せる。上記のことによって、本発明では、表面形状（うねり、鋭角な突起のないかつマイクロ凹のある表面形状）を改善し、トナーへの高離型性、耐久性を持ちながら、記録物の用紙の伸び、あばら状画質ずれの抑制と高品位の画質（両面印字時の微小梨地状グロスムラ、ＯＨＰ用紙の画像透過むら、画像の白抜け、剥離爪摩耗跡の改善）をすべて満足させることができる。
【００５０】
　これは、表面層の構成材料として、ＰＦＡのみを使用すると、ＰＦＡの高離型性でオイルをはじく問題があるが、ＰＦＡに上記特定の充填剤粒子を配合させることで、耐磨耗性の向上や、ＰＦＡ材料自体のオイル親和性を上げると同時に、表面層の粗さが増えることにより、オイルを保持できるような表面形状（マイクロ凹）が実現され、より一層オイルの親和性が向上されるためだと考えられる。
【００５１】
　本発明の電子写真用定着部品おいて、表面層は、耐久性（膜厚確保）に優れた表面を得るため、粒径の異なる２種のＰＦＡ粒子から形成されることが好ましい。うねりのない、平滑な表面層を形成する観点からは、溶融粘度の低く及び／又は融けやすい小粒径ＰＦＡ粒子を使用することがよいが、小粒径ＰＦＡ粒子のみを使い、１回の製膜工程で２０μｍ以上の厚みの塗膜（表面層）を形成しようとすると、クラックを生じるという問題がある。表面層（ＰＦＡ膜）の厚みが小さいすぎると、長期の使用により摩耗して耐久性が損なわれることがある。このため、粒径の異なる２種のＰＦＡ粒子を使うことにより、１回の製膜工程で表面層（ＰＦＡ膜）の膜厚は粒径の異なる２種ＰＦＡの粒径、配合比により約６０μｍ程度まで確保でき、低コスト化が実現可能である。
【００５２】
　小粒径粒子側のＰＦＡ粒子（ＰＦＡ微粒子）の平均粒径は１μｍ以下であることが好ましい。大粒径粒子側のＰＦＡ粒子（ＰＦＡ粉末）の平均粒径は３μｍ以上３０μｍ以下が好ましく、より好ましくは３μｍ以上１５μｍ以下、さらに好ましくは６μｍ以上１０μｍ以下である。また、表面層は、この平均粒径１μｍ以下の小粒径粒子よりなるＰＦＡ微粒子１００質量部当たり、平均粒径３μｍ以上３０μｍ以下のＰＦＡ粉末を５質量部以上７０質量部以下配合することがよく、好ましくは５質量部以上３０質量部以下であり、より好ましくは１０質量部以上２０質量部以下である。さらに表面層のうねりをより改善する観点から、表面層は、この平均粒径１μｍ以下の小粒径粒子よりなるＰＦＡ微粒子１００質量部当たり、平均粒径３μｍ以上１５μｍ以下のＰＦＡ粉末を５質量部以上３０質量部以下配合することが好ましく、より好ましくは１０質量部以上２０質量部以下である。
【００５３】
　ここで、配合するＰＦＡ粉末の平均粒径が３μｍより小さく、配合するＰＦＡ粉末の量が小粒径ＰＦＡ微粒子１００質量部当たり、５質量部より少ない場合、表面層（ＰＦＡ膜）にクラックが生じやすくなる。一方、ＰＦＡ粉末の平均粒径が１５μｍより大きく、３０質量部より多い場合、焼成の時に粒径の大きいＰＦＡが完全に融けられず、表面層（ＰＦＡ膜）表面に融けきれない大粒径ＰＦＡによるうねり（鈍角凸）を生じることがある。但し、うねりを削る手段のある後加工を有する場合には、平均粒径３μｍ以上３０μｍ以下のＰＦＡ粉末を５質量部以上７０質量部以下配合してもよい。
【００５４】
　また、これらの粒径の異なる２種のＰＦＡ粒は、小粒径粒子側のＰＦＡ粒子（ＰＦＡ微粒子）は、３８０℃での溶融粘度が３５×１０4ポイズ（３．５×１０4Ｐａ・ｓ）以下の範囲にあり、大粒径粒子側のＰＦＡ粒子（ＰＦＡ粉末）が１５×１０4ポイズ（１．５×１０4Ｐａ・ｓ）以下の範囲にあることが好ましい。さらに表面層のうねりをより改善する観点から、粒径の異なる２種のＰＦＡ粒子は、共に３８０℃での溶融粘度が１５×１０4ポイズ（１．５×１０4Ｐａ・ｓ）以下の範囲にあることが好ましく、より好ましくは１０×１０4ポイズ（１．０×１０4Ｐａ・ｓ）以下、最も好ましくは５×１０4ポイズ（０．５×１０4Ｐａ・ｓ）以下である。このＰＦＡの３８０℃での溶融粘度が１５×１０4ポイズ以上に超えると、融けたＰＦＡが広がられず、表面層（ＰＦＡ膜）表面にうねりが発生することがある。
【００５５】
　本発明の電子写真用定着部品おいて、表面層は、通常、ＰＦＡ塗布液としてディスパージョンタイプＰＦＡを使用して形成される。液状分散媒体としては、通常、水を用いるが、所望により有機溶媒を用いてもよく、あるいは、塗布後の乾燥を容易にするために、水とアルコール等の有機溶媒との混合物を用いることもできる。ＰＦＡ粒子を液状媒体中に分散させるために、界面活性剤を使用することが好ましい。界面活性剤としては、アニオン系界面活性剤及びノニオン系界面活性剤が好ましい。これらの界面活性剤は、それぞれ単独で、あるいは２種以上を組み合わせて使用することができる。これらの中でも、ノニオン系界面活性剤が特に好ましい。界面活性剤の使用量は特に限定されないが、通常は、これらのＰＦＡ粒子を液状媒体中に均一に分散し得る量比で用いられる。また、膜厚の制御および塗布を容易にするため、増粘剤を使用することもできる。増粘剤の使用量は特に限定されない。塗布を容易にするために塗布方法によって調整することができる。２種異なる粒径のＰＦＡ塗料を調製する手順は、特に限定されないが、界面活性剤を混合した液状媒体に小粒径ＰＦＡ粒子を分散させた分散液に、大粒径ＰＦＡ粉末を混合する方法が好ましい。
【００５６】
　本発明の電子写真用定着部品おいて、表面層（ＰＦＡ膜）に配合される充填剤粒子は、金属酸化物微粒子、または、ケイ酸塩鉱物、カーボンブラック、窒素化合物、及びマイカからなる群より選ばれる少なくとも１種の無機充填剤粒子である。その中でも、より好ましくは前記群のうち、ＢａＳＯ4、ゼオライト、酸化ケイ素、酸化スズ、酸化銅、酸化鉄、酸化ジルコニウム、ＩＴＯ（錫ドープ酸化インジウム）、窒化珪素、窒化ホウ素、窒化チタン及びマイカからなる群より選ばれる少なくとも１種の無機充填剤粒子、更により好ましくは、ＢａＳＯ4、ゼオライト、及びマイカからなる群より選ばれる。さらにより好ましくは、ＢａＳＯ4、あるいはゼオライトであり、より好ましいのはＢａＳＯ4である。充填剤粒子の配合割合は適宜設定することができるが、好ましくはＰＦＡ１００質量部当たり１質量部以上３０質量部以下、より好ましくは１質量部以上２０質量部以下の範囲に設定される。充填剤粒子の配合割合が、１質量部より低くなると、ＰＦＡのもつ高離型性により、トナーや用紙の離型には非常に優れるものの、剥離爪等の接触物に対する耐摩耗性が劣る為、表面に傷等が発生しやすく、変性シリコーンオイルなどに対しするオイル親和性が乏しくなる為、両面印刷時の微小グロスむらが発生しやすくなる。また、３０質量部より多くなると、均一な分散状態が得られ難く、膜厚むらになるだけでなく、ＰＦＡのもつ高離型性が低下し、トナーオフセットが発生しやすくなり、また、表面層（ＰＦＡ膜）の粗さや、グロスなどの表面性が低下し、加圧ベルト（定着ベルト）の場合、表面層（ＰＦＡ膜）の粗さ、グロスなどの表面性低下により画像のグロス低下、画像あれなどが発生することがある。
【００５７】
　充填剤粒子の平均粒径は、０．１μｍ以上１５μｍ以下でありであることが好ましく、より好ましくは１μｍ以上１０μｍ以下であり、更に好ましくは２μｍ以上８μｍ以下である。その平均粒径が１μｍ以上１０μｍ以下であり、１５μｍ以上の粒子が２５質量％以下の範囲にあることが好ましい。特に、表面層に鋭角な突起をより改善する観点から、充填剤粒子は、その平均粒径が１μｍ以上１０μｍ以下であり、１５μｍ以上の粒子が５質量％以下の範囲にあることが好ましく、より好ましくは１５μｍ以上の粒子は３質量％以下の範囲にあることである。充填剤粒子の平均粒径が、０．１μｍより小さくなると、粉末の表面積が大きくなり、充填剤粒子をＰＦＡへ添加、分散することが困難になることがある。また、粗さが少ないため、一定な粗さのある表面形状（マイクロ凹）の形成及び表面層（ＰＦＡ膜）のうねりへの埋まり効果が少なくなることがある。１０μｍより大きくなると、充填剤粒子を添加したＰＦＡからなる表面層が粗くなりすぎるという問題が発生することがある。また、充填剤粒子中、１５μｍ以上の粒子は５質量％の範囲を超えると、大粒径の充填剤粒子がとげのような鋭角な突起になりやすく、この鋭角な突起が画像（両面印字時）に突き刺さり、白抜け状の画像ディフェクトが発生することがある。但し、鋭角な突起を削る手段のある後加工を有する場合には、充填剤粒子は、その平均粒径が０．１μｍ以上１０μｍ以下であり、１５μｍ以上の粒子が２５質量％以下の範囲にあってもよい。
【００５８】
　また、充填剤粒子として、導電性粒子を用いることもできる。定着部品として、電子写真装置の各種条件によって導電性の付与が要求される場合が有り、この場合に、ＰＦＡに充填剤粒子として導電性粒子を配合することができる。導電性粒子としては、上記特定の充填剤粒子のほかの種の粒子も用いることができる。充填剤粒子として、導電性粒子を用いる場合、導電性付与の目的やＰＦＡの離型性維持の観点と導電性粒子の分散の問題から、ＰＦＡ１００質量部当たり、１質量部以上１０質量部以下が好適である。
【００５９】
　本発明の電子写真用定着部品においては、上述のようにＰＦＡに特定の充填剤粒子を配合させることや、また、材料種や配合量などを適宜選択すること或いは後加工を施すことで、表面層における各種特性値を制御することが可能となる。好適な各種特性値について述べる。
【００６０】
　本発明の電子写真用定着部品において、表面層は、その十点平均表面粗さ（Ｒｚ）が０．５μｍ以上１５μｍ以下の範囲にあることが好ましく、より好ましくは１μｍ以上１０μｍ以下、さらに好ましくは２μｍ以上８μｍ以下である。この表面粗さが０．５μｍより小さくなると、表面層における粗さによるオイルの保持性が低下する傾向にあり、１５μｍより大きくなると、表面層表面のグロスが低下し、両面印刷時の定着画像グロスが低下し、また、表面の荒れが画像に表れるという問題が発生することがある。
【００６１】
　本発明の電子写真用定着部品において、表面層は、その表面グロスが１５以上６０以下の範囲にあることが好ましく、より好ましくは、２０以上５０以下の範囲である。表面グロスが１５より小さいと、両面印刷時の定着画像グロスが低下しやすくなり、また、光沢のあるコート紙等では、用紙のグロスより画像のグロスが低下し、出力物の品位を落としてしまうことがある。一方、表面グロスが６０より大きくなると、表面が平滑になることから、変性シリコーンオイルなどのオイルを物理的に保持する能力が低下し、梨地むらが発生しやすくなると共に、その画像グロスも高くなることから目立ちやすくなることがある。
【００６２】
　本発明の電子写真用定着部品において、表面層は、そのアミン変性シリコーンオイルに対する接触角が、１７０℃で３７度以下であることが好ましく、より好ましくは３５度以下である。電子写真用定着部品は、通常、オイル（離型剤）として変性シリコーンオイルが使用され、且つ加熱状態で使用されることから、上記条件での接触角が上記範囲とすることで、両面印刷時の梨地むらなどが減少させることができる。
【００６３】
　本発明の電子写真用定着部品において、表面層は、そのろ波中心線うねりがカットオフ０．２５ｍｍ条件で０．９μｍ以下であることが好ましく、より好ましくは０．７μｍ以下である。表面層の表面にうねり模様（高さ数μｍ、ピッチが０．５ｍｍ〜数ｍｍの緩い凹凸）が発生すると、ＯＨＰの透過むらや、使用が進んだときにコート紙での両面印刷時微小グロスむらに繋がるため、ろ波中心線うねりを上記範囲とすることで、ＯＨＰの透過むらや、使用が進んだときにコート紙での両面印刷時微小グロスむらを防止することができる。
【００６４】
　本発明の電子写真用定着部品において、表面層は、そのコート紙に対する表面摩擦係数が０．４５以下であることが好ましく、より好ましくは０．３５以下である。このコート紙に対する表面摩擦係数を上記範囲とすることで、用紙（特にコート紙）の伸びが大きくなることが防止することができる。
【００６５】
　本発明の電子写真用定着部品においては、特に、表面層が、そのろ波中心線うねり０．９以下（カットオフ０．２５ｍｍ条件）であり、十点平均表面粗さ（Ｒｚ）０．５μｍ以上１５μｍ以下の範囲であり、且つコート紙に対する表面摩擦係数０．４５以下であることを同時に満たすことで、用紙伸び、あばら状の画像ずれと梨地状微小グロスむら、画像の白抜け、ＯＨＰの透過むら、剥離爪の摩耗跡等の抑制の両立が可能となる。
【００６６】
　本発明の電子写真用定着部品において、表面層は、材料種や配合量などにより、若干ではあるが、うねり模様（高さ数μｍ、ピッチが０．５ｍｍ〜数ｍｍの緩い凹凸）や局所突起（鋭角な突起）などの発生する場合もあるが、後加工処理を施すことで、このうねり模様（高さ数μｍ、ピッチが０．５ｍｍ〜数ｍｍの緩い凹凸）や局所突起などの発生することを抑制させ、上記表面層の各種物性値を制御させることもできる。後加工処理としては、ベルト研削法、ボール研磨法、ブラスト研磨法、ブラシ研磨法、バフ研磨法などの従来公知の処理方法が挙げられる。
【００６７】
　また、後加工処理を施すと、研磨によるＤｅｆｅｃｔ（具体的には、加工傷や異物付着等）が発生する場合がある。このため、後加工処理を施した後、さらにＰＦＡ（フッ素樹脂）が溶融する温度以上の熱処理を施することが好適である。この熱処理により、Ｄｅｆｅｃｔが消え、より効果的に上記表面層の各種物性を制御させることができる。
【００６８】
　本発明の電子写真用定着部品は、ロール状部材であってもよいし、ベルト状部材であってよく、これらの部材の表面層として、上記特定の充填剤を配合したＰＦＡよりなる表面層が外周面に設けられてなる。
【００６９】
（電子写真用定着エンドレスベルト）
　本発明の電子写真用定着エンドレスベルトは、ベルト状の上記本発明の電子写真用定着部品である。本発明の電子写真用定着エンドレスベルトは、一般的に、エンドレスベルト状のベース基材外周面に、直接、もしくは中間層（例えば耐熱弾性層など）を介して、上記特定の充填剤を配合したＰＦＡよりなる表面層が設けられる。具体的には、例えば、ベース基材の外周面に、表面層を形成する前処理としてエンドレスベルト状の焼成した基材表面（或いは中間層）にプライマーと呼ばれる接着剤を塗布した後、またはエンドレスベルト状の未焼成基材の上に上記特定の充填剤を配合したＰＦＡよりなる表面層が形成されてなる。
【００７０】
　ベース基材としては、このエンドレスベルトを張架する支持ロールや圧力ロールを巻回するのに適した強度を有するものであればよく、例えば、高分子フィルム、金属フィルム、セラミックスフィルム、ガラス繊維フィルムあるいはこれらいずれか２種以上を複合して得られた複合化フィルムを使用することができる。上記の高分子フィルムとしては、ポリエチレンテレフタレート等のポリエステル類、ポリカーボネイト類、ポリイミド類、ポリフッ化ビニルやポリテトラフルオロエチレン等のフッ素系ポリマー類、ナイロン等のポリアミド類、ポリスチレンやポリアクリル類、ポリエチレンやポリプロピレン類、ポリ酢酸セルロース類等のセルロース変性物類、ポリサルホン類、ポリキシリレン類、ポリアセタール類等のシート状あるいはクロス状成形物等を挙げることができ、更には汎用高分子シートにフッ素系、シリコーン系、架橋性ポリマー等の耐熱樹脂層を積層して得られた高分子複合化物を挙げることができる。これらの中でも、ベース基材は、特にエンドレスベルト状の耐熱性樹脂からなることが好適である。
【００７１】
　また、このような高分子フィルムは、金属、セラミックス等で形成される耐熱層と複合化してもよく、また、内部に粒状、針状、繊維状等のカーボンブラック、グラファイト、アルミナ、シリコーン、カーバイト、ボロンナイトライド等の熱伝導性向上剤を添加したり、必要に応じて内部もしくは表面に導電化剤、帯電防止剤、剥離剤、補強剤等の添加剤を添加、もしくは適用してもよい。更に、上記の高分子フィルムの他に、例えばコンデンサー紙、グラシン紙等の紙類や、セラミックス系フィルムや、ガラス繊維でクロス状に成形したガラス繊維フィルムや、ステンレスフィルムや、ニッケルフィルム等の金属フィルムが使用できる。
【００７２】
（加熱ロール・ベルト型定着装置）
　本発明の加熱ロール・ベルト型定着装置は、加熱ロールと、前記加熱ロールに圧接する加圧ベルトと、を含む一対の定着ユニットを有し、前記加熱ロールと前記加圧ベルトとにより形成されるニップ域に未定着トナー像を保持する記録材を通過させ、熱および圧力によって定着を行なう装置であり、この加圧ベルトとして、上記本発明の電子写真用定着エンドレスベルトを備える。
【００７３】
　以下、本発明の加熱ロール・ベルト型定着装置を図面を参照しつつ説明するが、これに限定されるわけではない。図１は、本発明の加熱ロール・ベルト型定着装置の一実施の形態を示す概略的構成図である。図２は、本発明の加熱ロール・ベルト型定着装置の他の一実施の形態を示す概略的構成図である。
【００７４】
　図１に示す加熱ロール・ベルト型定着装置は、定着ユニットとして、定着ロール１および加圧ベルト２が対向して設けられ、加圧ベルト２として、上記特定の充填剤を配合したＰＦＡよりなる表面層２ｃが外周面に設けられてなる上記本発明の電子写真用定着エンドレスベルトを備える。加圧ベルト２はその周内部に配置された加圧パッド１２（加圧部材）と加圧ロール１１（加圧部材）により加熱ロール１に押圧され、圧接してニップが形成されている。加圧パッド１２（加圧部材）は加圧ベルト２との当接部（加圧部）の形状がパッド状であり、更に、該当接部ないしその近傍がゴム状の弾性部を含むものであってもよい。
【００７５】
　なお、本発明において、「当接部の形状がパッド状」とは、加圧パッド１２が、加圧ベルト２に対して当接する部分の形状が、加熱ロール１と、加圧ロール１１と及び２本の支持ロールにより張架された加圧ベルト２の内周面との間にほぼ隙間無く密着するような形状をいう。
【００７６】
　また、「当接部ないしその近傍」という場合の近傍とは、加圧パッド１２の前記当接部に対し、弾性部により弾性を付与し得る程度の部分を差し、一概には言えないものの、好ましくは、前記当接部及び当接部から垂直方向に１０ｍｍ迄の範囲の加圧パッド１２をいう。
【００７７】
　更に、「該当接部ないしその近傍がゴム状の弾性部を含む」とは、当接部ないしその近傍の少なくと一部が弾性を有する材料からなることをいう。
【００７８】
　ゴム状弾性部は、シリコーンゴムやフッソゴム等に代表される耐熱性ゴムをいう。
【００７９】
　加圧パッド１２は、記録材の進行方向に沿って、異なる硬度の複数の加圧部を有してしてもよい。この場合、例えば、片方がゴム状弾性部材からなる加圧部と、もう片方が金属等の硬い圧力付与部材からなる加圧部と、で構成される場合が多く好適である。また、加圧パッド１２は、異なる硬度の複数の加圧部で構成される場合、ニップ領域の圧力は記録材突入側より記録材排出側が高くなるほうが、記録材（特に薄い記録材）の剥離性が向上され好適である。例えば、加圧パッド１２における記録材突入側の加圧部をゴム状弾性部材から構成させ、記録材排出側の加圧部を金属等の硬い圧力付与部材から構成させることで、好適に、ニップ領域の圧力を記録材突入側より記録材排出側が高くなるようにさせることができる。
【００８０】
　加圧パッド１２と加圧ベルト２内面との摺動性を向上させる為に、耐熱性樹脂やフッ素樹脂で構成されたシートを摺動シート介して、加圧パッド１２を配置してもよい。
【００８１】
　加圧ロール１は、内部にヒーターランプ１ｄを有する金属製の中空芯金属コア１ａに耐熱性弾性体層１ｂおよび耐熱剥離層１ｃが順次形成されて構成されている。これらの金属コア１ａや、耐熱性弾性体層１ｂおよび耐熱剥離層１ｃは、従来公知の材料により構成することができる。
【００８２】
　加圧ベルト２は、２本の支持ロール１０と１本の加圧ロール１１とにより張架されており、支持ロール１０は内部にヒーターランプ２ｄを有する。４は、普通紙等の記録材３上に形成された未定着トナー像である。
【００８３】
　定着ロール１の周辺には、離型剤オイルを塗布するための離型剤塗布装置５、ロール表面をクリーニングするためのクリーニング装置６、定着ロール１を表面から加熱するための外部加熱装置７、定着後の用紙を剥離するための剥離爪８、定着ロール１表面の温度を制御するための温度センサー９が設けられている。
【００８４】
　図１に示す定着装置では、未定着トナー像４を表面に保持する記録材３が、矢印Ａ方向に、不図示の搬送手段及び加圧ベルト２により搬送されて、矢印Ｂ方向に回転駆動される加熱ロール１と、加圧ベルト２とが圧接し形成されたニップ領域に挿通される。この際、記録材３の未定着トナー像４が形成された面と、加熱ロール１の表面とが、向き合うように記録材３が挿通される。このニップ領域を記録材３が通過した際に、熱及び圧力が記録材３に加えられることにより、未定着トナー像４が、記録材３に定着される。定着後の記録材はニップ領域を通過後、剥離爪８により加熱ロール１から剥離され、ベルト型定着装置から排出される。このようにして定着処理が成される。
【００８５】
　図２に示す定着装置は、より一層の小型化、省エネ化、と高速化の両立を狙った装置であり、ベルトを張架する為の支持ロールや加圧ローラをもたず、ベルト走行ガイド２３に沿ってガイドされ、加熱ロール２０からの駆動力を受けることで加圧ベルト２１を従動させており、このようなベルト型定着装置は、支持ロールや加圧ロールをもつタイプ（図１に示す定着装置）と区別する為、フリーベルト型定着装置と呼ばれる。図２に示す定着装置は、定着ユニットとして、定着ユニットとして、定着ロール２０および加圧ベルト２１が対向して設けられ、加圧ベルト２１として、上記特定の充填剤を配合したＰＦＡよりなる表面層２１ｃが設けられてなる上記本発明の電子写真用定着エンドレスベルトを備える。加圧ベルト２１はその周内部に配置された加圧パッド２２（加圧部材）により加熱ロール２０に押圧され、圧接してニップが形成されつつ、上述のように、ベルト走行ガイド２３に沿ってガイドされ、加熱ロール２０からの駆動力を受けることで加圧ベルト２１を従動される。
【００８６】
　加圧パッド２２（加圧部材）は、記録材の進行方向に沿って、異なる硬度の２つの加圧部２２ａ、２２ｂを有する。加圧パッド１２における記録材突入側の加圧部２２ａをゴム状弾性部材から構成させ、記録材排出側の加圧部２２ｂを金属等の硬い圧力付与部材から構成させ、ニップ領域の圧力を記録材突入側より記録材排出側が高くさせている。この構成により、上述のように記録材（特に薄い記録材）の剥離性が向上される。加圧部２２ａ、２２ｂは、ホルダ２２ｃにより支持され、テフロン（Ｒ）を含むガラス繊維シートやフッ素樹脂シートなどの低摩擦層２２ｄを介して加圧ベルト２１内周面から加熱ロール２０を押圧している。
【００８７】
　加熱ロール２０は、内部にヒーターランプ２４を有する金属製の中空芯金属コア２０ａに耐熱性弾性体層２０ｂおよび耐熱剥離層２０ｃが順次形成されて構成されている。これらの金属コア２０ａや、耐熱性弾性体層２０ｂおよび耐熱剥離層１ｃは、従来公知の材料により構成することができる。
【００８８】
　加熱ロール２０の周辺には、定着後の用紙を剥離するための剥離ブレード２８、ロール表面の温度を制御するための温度センサー２５が設けられている。
【００８９】
　図２に示す定着装置では、図１に示す定着装置と同様に、未定着トナー像２７を表面に保持する記録材２６が、矢印Ａ方向に、不図示の搬送手段により搬送されて、矢印Ｂ方向に回転駆動される加熱ロール２０と、加圧ベルト２１とが圧接し形成されたニップ領域に挿通される。この際、記録材２６の未定着トナー像２７が形成された面と、加熱ロール２０の表面とが、向き合うように記録材２６が挿通される。このニップ領域を記録材２６が通過した際に、熱及び圧力が記録材２６に加えられることにより、未定着トナー像２７が、記録材２６に定着される。定着後の記録材はニップ領域を通過後、剥離爪２８により加熱ロール２０から剥離され、ベルト型定着装置から排出される。このようにして定着処理が成される。
【００９０】
　本発明の加熱ロール・ベルト型定着装置において、加熱ロールと加圧ベルトとにより形成されるニップ域に、未定着トナー像を保持する記録材が通過する時間（ニップ時間）は、０．０３０秒以上でることが望ましい。このニップ時間が０．０３０秒より小さい場合、良好な定着性と、紙しわやカールの発生防止との両立が困難になる為、その分定着温度を上げる必要があり、エネルギーの浪費、部品の耐久性低下、装置の温昇を招き、好ましくない。なお、ＮＩＰ時間の上限は特に限定されるものではないが、定着処理能力と装置・部材の大きさの兼ね合いから、０．５秒以下が好ましい。
【実施例１】
【００９１】
　以下、本発明を、実施例を挙げてさらに具体的に説明する。ただし、これら各実施例は、本発明を制限するものではない。
［実施例１、２、３、４、５、６および比較例１、２］
　表１に示す各ＰＦＡ組成物をポリイミドシートサンプル上に３０μｍ（但し、比較例２のフッ素ゴム組成物はポリイミドシートサンプル上に１８０μｍ）の厚みにコーティングし、実施例１、２、３、４、５、６および比較例１は３８０℃で４０分、比較例２は２３０℃で３時間焼き付けを行いシート状のサンプルを作製した。得られたシート状サンプルの表面について、材料特性評価として、コピー紙に対する摩擦係数、純水、オイルの接触角、表面粗さ、うねり、表面グロスを測定した。また、表１に示す各材料を使用し、ポリイミドシートサンプル上と同様の条件でエンドレスポリイミドベルト上にコーティングし、システム特性（定着時物性）評価として、用紙の伸び、あばら状画質ずれ、ＯＨＰ画像透過むら、画像の白抜け、剥離爪摩耗跡を評価した。各評価方法を下記に示す。また、評価結果を表２に示す。
【００９２】
【表１】
2004086202.tif 000002
　なお、表１におけるＰＦＡとして、実施例１、２、３、４、５においては、低溶融粘度（３．０×１０4〜５．０×１０4ポイズ；０．３×１０4〜０．５×１０4Ｐａ・ｓ：３８０℃）の平均粒径０．２μｍＰＦＡと低溶融粘度（３．０×１０4〜５．０×１０4ポイズ；０．３×１０4〜０．５×１０4Ｐａ・ｓ：３８０℃）の平均粒径８μｍＰＦＡ粉末の混合品溶融粘度、粒径調整タイプ（三井・デュポンフロロケミカル社製）、実施例６、比較例１においては、高溶融粘度（２７．０×１０4〜２９．０×１０4ポイズ；２．７×１０4〜２．９×１０4Ｐａ・ｓ：３８０℃）の平均粒径０．２μｍＰＦＡと低溶融粘度（３．０×１０4〜５．０×１０4ポイズ；０．３×１０4〜０．５×１０4Ｐａ・ｓ：３８０℃）の平均粒径１８μｍＰＦＡ粉末の混合タイプ７１０ＣＬ（三井・デュポンフロロケミカル社製）を用いた。なお、表１中の粒径の異なる２種のＰＦＡの配合比はＰＦＡ粉末質量部／１００質量部の小粒径ＰＦＡの比から１００質量部ＰＦＡ中のＰＦＡ粉末質量部／小粒径ＰＦＡ質量部の比に換算した。また、充填剤として、実施例１では、硫酸バリウム（堺化学社製：ＢＭＨ−６０：平均粒径５μｍ、１５μｍ以上の大粒子が２質量％以下である）、実施例２では、ゼオライトトヨビルダー（東ソー社製）を用いた。実施例３では、硫酸バリウム（堺化学社製：ＢＭＨ−６０：平均粒径５μｍ、１５μｍ以上の大粒子が２質量％以下である）とマイカイリオジン１１１（日本メルク社製）を用いた。実施例４では、窒化ホウ素ＳＰ−２（電気化学社製）を用いた。実施例５では、酸化スズ（ＳｂドープＳｎＯ2）の水分散体ＳＮ−１００Ｄ（石原産業社製）を用いた。実施例６では、簸性硫酸バリウム（堺化学社製：ＢＡ：平均粒径８μｍ、１５μｍ以上の大粒子が１７質量％である）を使用した。一方、比較例２のフッ素ゴム組成物は、フッ素ゴムポリオール加硫タイプＧ−７０２（ダイキン社製）９５質量部に対して、ゴム用配合剤酸化マグネシウム（協和化学社製）を５質量部配合したものを用い、ＰＴＦＥ粒子として、ルブロンＬ−５Ｆ（ダイキン社製）を配合した。
−実施例及び比較例における物性評価方法−
（１）　表面摩擦係数測定
　新東科学（株）製表面摩擦係数測定機　ＨＥＩＤＯＮを使用し、コピー用紙（Ｃｏｌｏｒ　Ｘｐｒｅｓｓｉｏｎ　Ｇｌｏｓｓ　Ｃｏａｔｅｄ　Ｔｅｘｔ　１２０ｇｓｍ：ゼロックスコーポレーション製両面コート紙）とサンプルを面接触させ、コピー用紙を可動、サンプルを固定し、荷重１５０ｇ、移動スピード５ｍｍ／ｓｅｃの条件で測定した。
（２）　表面接触角測定（純水、オイルの接触角）
　純水の接触角：協和界面科学（株）製表面接触角測定機を使用し、サンプル表面にイオン交換水の水滴を滴下し、その水滴とサンプル表面との接触角を側面より測定した。
【００９３】
　オイルの接触角：協和界面科学（株）製表面接触角測定機を使用し、サンプルをフューザーオイル（富士ゼロックス社製）に２時間浸漬した後、サンプル表面のフューザーオイルをアセトンでふき取り、１７０℃で（設定温度：１８０℃、温度の実測値：１７０℃）サンプル表面にフューザーオイルのオイル滴を滴下し、そのオイル滴とサンプル表面との接触角を側面より測定した。
（３）　表面粗さ（十点平均粗さＲｚ）測定
　東京精密（株）製表面粗さ測定機を使用し、サンプル表面に測定子を荷重０．０７ｇで接触させ、トラバーススピード０．０３ｍｍ／ｓｅｃで２．５ｍｍ移動させて測定した。測定倍率は水平方向×５０，垂直方向×５０００に設定して、十点平均粗さ（Ｒｚ）を求めた。
（４）　表面うねり評価
　サンプル表面の鈍角凸量（うねり）を目で観察し、次の２段階でうねりの状態を評価した。
○：うねりが殆ど観察されない。
△：うねりが実用上問題ないレベルではあるが若干観察される。
×：うねりが目視で観察できる。
（５）　表面グロス測定
Ｇａｒｄｎｅｒ（株）製マイクログロスメーターを使用し、サンプル表面にマイクログロスメーターを密着させ、入射／反射角：７５°／７５°の条件で測定した。
【００９４】
　（６）　用紙伸びの評価
　紙送り方向と用紙の長手方向とが平行になるように定着処理後の両面コート紙（Ｃｏｌｏｒ　Ｘｐｒｅｓｓｉｏｎ　Ｇｌｏｓｓ　Ｃｏａｔｅｄ　Ｔｅｘｔ　１２０ｇｓｍ：ゼロックスコーポレーション製両面コート紙）の、紙送り方向（長手方向）の用紙の伸び量を測定する。この用紙の伸び量が２ｍｍ以上である場合を、実用上問題となるレベルであると判断する。
○：用紙の伸び量＜２ｍｍ。
×：用紙の伸び量≧２ｍｍ。
【００９５】
　（７）　あばら状画質ずれの評価
　Ａ３サイズのＯＫ　ＴＯＰコート紙（王子製紙製、坪量１２７．９ｇ／ｍ2）の片面に、ハ−フトーン単色黒（５０％濃度）画像を印字し、目視により印字面にあばら模様が発生しているかどうかを確認する。
○：あばら模様が殆ど観察されない。
×：あばら模様が目視で観察できる。
【００９６】
　（８）　微小梨地状グロスむらの評価
　ベタ黒画像が形成された定着処理後のコート紙を、十分に明るい室内にて、画像より約３０ｃｍ離れたところから目視を行い、比較見本サンプルとの比較によりグロスむらの発生有無及び発生の程度を確認する。
○：グロスむらが殆ど観察されない。
△：一目でグロスむらが観察されないが、画像が形成された面を光源に反射させることによりグロスむらの観察ができるレベル。
×：一目でグロスむらが観察できるレベル。
【００９７】
　（９）　ＯＨＰ画像透過むらの評価
　シアン、マゼンタ及びイエローの各色毎に２０ｍｍ×２０ｍｍのベタ画像を各々形成したＯＨＰ用紙（Ｖ５５６）をＯＨＰ機にてスクリーンに投影し、この投影像を３ｍ離れて目視することにより、画像透過むらの有無を評価する。
○：画像透過むらが殆ど観察されない。
△：画像透過むらが実用上問題ないレベルであるが若干観察される。
×：画像透過むらが目視で観察できる。
【００９８】
　（１０）　画像の白抜けの評価
　ベタ黒画像が形成された定着処理後のコート紙を、十分に明るい室内にて、画像より約３０ｃｍ離れたところから目視を行い、画像の白抜けの発生有無を評価する。
○：画像の白抜けが殆ど観察されない。
△：画像の白抜けが実用上問題ないレベルであるが若干観察される。
×：画像の白抜けが目視で観察できる。
【００９９】
　（１１）　剥離爪摩耗跡の評価
　Ａ３サイズのＪ紙（富士ゼロックス社製）を、両面印字（印字画像は単色黒７０％濃度）し、目視にて印字面を観察することにより、印字画像に摩耗跡の発生有無を評価する。
○：摩耗跡が殆ど観察されない。
×：摩耗跡が目視で観察できる。
【０１００】
【表２】
2004086202.tif 000003
　これらの結果から、実施例１、２、３、４、５、６および比較例１の場合には、比較例２と比較して、ＰＦＡを使用することによって、材料特性値の表面の摩擦係数（対コピー紙）が小さくなり、表面粘着性が低くなり、表面粘着性が著しく改善されていることが判る。材料の特性をシステム特性評価に反映すると、用紙伸び、あばら状画像ずれの抑制ができることが判る。
【０１０１】
　実施例１、２、３、４、５、６の場合には、比較例１と比較して、充填剤を添加することによって、オイルの接触角が低下する傾向にあり、表面粗さＲｚ（マイクロ凹）が増加する傾向にある。オイルの接触角が低下することによって、材料自身のオイルへの親和性が改善され、更に、表面粗さＲｚ（マイクロ凹）が増加することによって、オイルへの保持性が改善され、両方の効果によってオイルの親和性が著しく改善されていることが判る。材料の特性をシステム特性評価に反映すると、微小梨地状グロスむらの改善ができることが判る。
【０１０２】
　実施例１、２、３、４、５の場合、実施例６、比較例１と比較して、ＰＦＡ中の添加大径粉末の粒径を小さくすること及び添加量を減らすことと、低溶融粘度微粒径品を使用すること及び低溶融粘度小粒径品質量％を増やすことによって、うねりが殆ど観察されないレベルになり、うねりが著しく改善されていることが判る。材料の特性をシステム特性評価に反映すると、ＯＨＰ画像透過むらの抑制ができることが判る。また、実施例６に関しては、オイルの接触角が低下することによって、材料自身のオイルへの親和性が改善されたことによって、微小梨地状グロスむらが良い傾向にある一方で、ＰＦＡの大粒径粉末の配合と高溶融粘度のＰＦＡ微粒子が配合されていることによりＰＦＡのうねりが若干残っているため、ＰＦＡのうねりによるレプリカが原因で、微小梨地状グロスむらの改善は若干劣るが実用上問題ないレベルでることが判る。比較例１に関しては、ＰＦＡの耐摩耗性が足りないため、剥離爪摩耗跡が発生した。
【０１０３】
　実施例１、２、３、４、５の場合、システム特性の画像白抜けが若干観察される実施例６と比較して、充填剤粒子の粒度分布として１５μｍ以上の粒子を５質量％以下にすることによって、システム特性の画像白抜けが殆ど観察されないレベルになり、表面層に大粒径充填剤による鋭角な突起が著しく改善されることが判る。
【０１０４】
　実施例６は、硫酸バリウム粒子（平均粒径８μｍ品）に粒径の大きいもの（１５μｍ以上の粗大粒子が１０％以上入っている）が含まれている為、若干であるが、表面に局所的な突起（鋭角な突起）が若干発生しており、実用上問題ないレベルではあるが、システム特性の画像白抜けが若干発生することが判る。
【０１０５】
　実施例１、２、３、４、５、６特に実施例１、２、３、４、５の場合、ＰＦＡに特定の充填剤粒子を配合させ、また、２種異なる粒径のＰＦＡ粒径、配合量、溶融粘度及び充填剤の粒径、粒径分布を制御することによる材料面の制御で、各特性を満たすことができることが判る。
【０１０６】
　これらの結果、実施例のＰＦＡの組成物からなる表面層を有する定着用部品では、トナーへの高離型性、耐久性を持ちながら、用紙への低粘着性、オイルへの親和性、表面形状（うねり、鋭角な突起のないかつマイクロ凹のある表面形状）を改善しうることを示している。
［実施例１−１〜６−１、比較例１−１〜２−１］
　上記したＰＦＡ組成物及びフッ素ゴム組成物の特性を基にこれらのＰＦＡの組成物を用いた電子写真用定着エンドレスベルトを作製し、図１に示す定着装置と同様の構成の実機による効果を調べた。
【０１０７】
　なお、あらかじめ定着装置を取り外した画像形成装置（富士ゼロックス社製　Ｃｏｌｏｒ　Ｄｏｃｕｔｅｃｈ　６０）を用いて、未定着画像がその表面に形成されたコート紙及びＯＨＰ用紙を準備し、このコート紙及びＯＨＰ用紙を用いて前記定着装置により定着処理を行った。
（実施例１−１）
　加熱ロール１として金属製の中空の芯金コア１ａに高熱伝導性のシリコーンゴムよりなる耐熱性弾性層１ｂ（ゴム硬度３３°）を３ｍｍの厚さに形成した下地ロールの上に、フッ素ゴムポリオール加硫タイプＧ−７０２（ダイキン社製）９５質量部に対して、ゴム用配合剤酸化マグネシウム（協和化学社製）を５質量部配合したものを３０μｍの厚みにコーティングし、２３０℃で３時間焼き付けを行い、離型層１ｃを形成したものを用いた。
【０１０８】
　加圧ベルト２として、ポリイミド製エンドレスベルト状のベース基材上に、実施例１のＰＦＡ組成物を３０μｍの厚みにコーティングし、３８０℃で４０分焼き付けを行い、表面層２ｃを形成したものを用いた。
【０１０９】
　これらの定着ユニットは、それぞれ内部に８００Ｗ、２５０Ｗのハロゲンランプ１ｄ，２ｄが設けられており、加熱ロール１、加圧ロール１１の表面温度をそれぞれ１７０℃、１２０℃、定着スピードを２２０ｍｍ／ｓｅｃ、ニップ幅を１０ｍｍに設定した。離型剤塗布装置５から加熱ロール１表面に供給する離型剤オイルとして、富士ゼロックス社製カラーフューザーオイルを加熱ロール１表面に１．５μｌ／Ａ４サイズの量になる様に供給した。トナーとして富士ゼロックス社製レスオイル用カラートナー（シアン色：ＣＴ２０００１０）を使用し、前記コート紙（コピー紙）として、１１ｉｎｃｈ×１７ｉｎｃｈのゼロックス・コーポレーション社製両面グロスコート紙（Ｃｏｌｏｒ　Ｘｐｒｅｓｓｉｏｎ　Ｇｌｏｓｓ　Ｃｏａｔｅｄ　Ｔｅｘｔ　１２０ｇｓｍ）、前記ＯＨＰ用紙として、Ａ４サイズの富士ゼロックス社製ＯＨＰ用紙（Ｖ５５６）を用いた。富士ゼロックス社製コート紙とＯＨＰ用紙上に形成された未定着トナー像を、加熱ロール１と加圧ベルト２によって形成されるニップ域に導入して通過させ、熱および圧力によって定着させ、それぞれ２００００枚の定着テストを行った。なお、コート紙及びＯＨＰ用紙上に形成された未定着トナー像のトナー密度は１．５ｍｇ／ｃｍ2であった。
【０１１０】
　その結果、２００００枚のコピー定着テスト中、ベルト表面からの用紙剥離不良トラブルは１度も発生しなかった。コート紙における用紙の伸びは発生しなかった。
【０１１１】
　また、画質劣化の原因である両面印字時の微小グロスムラや高密度画像印字時のあばら状画像ずれ、ＯＨＰ用紙での画像むら、画像の白抜けは認められず、高品位の画像を得ることができた。さらに、この定着テスト後でも加圧ベルトに剥離爪による摩耗は認められなかった。
【０１１２】
　（実施例２−１）
　実施例１−１における加圧ベルト２における表面層２ｃを、前記実施例２のＰＦＡ組成物を３０μｍの厚みにコーティングし、３８０℃で４０分焼き付けを行った以外は、全く同様の構成の加熱ロール・ベルト型定着装置を作製した。この装置を用いて、実施例１−１と同様の条件で未定着像の定着テストを行い、同様に評価した。
【０１１３】
　その結果、２００００枚のコピー定着テスト中、ベルト表面からの用紙剥離不良トラブルは１度も発生しなかった。コート紙における用紙の伸びは発生しなかった。
【０１１４】
　また、画質劣化の原因である両面印字時の微小グロスムラや高密度画像印字時のあばら状画像ずれ、ＯＨＰ用紙での画像むら、画像の白抜けは認められず、高品位の画像を得ることができた。さらに、この定着テスト後でも加圧ベルトに剥離爪による摩耗は認められなかった。
【０１１５】
　（実施例３−１）
　実施例１−１における加圧ベルト２における表面層２ｃを、前記実施例３のＰＦＡ組成物を３０μｍの厚みにコーティングし、３８０℃で４０分焼き付けを行った以外は、全く同様の構成の加熱ロール・ベルト型定着装置を作製した。この装置を用いて、実施例１−１と同様の条件で未定着像の定着テストを行い、同様に評価した。
【０１１６】
　その結果、２００００枚のコピー定着テスト中、ベルト表面からの用紙剥離不良トラブルは１度も発生しなかった。コート紙における用紙の伸びは発生しなかった。
【０１１７】
　また、画質劣化の原因である両面印字時の微小グロスムラや高密度画像印字時のあばら状画像ずれ、ＯＨＰ用紙での画像むら、画像の白抜けは認められず、高品位の画像を得ることができた。さらに、この定着テスト後でも加圧ベルトに剥離爪による摩耗は認められなかった。
【０１１８】
　（実施例４−１）
　実施例１−１における加圧ベルト２における表面層２ｃを、前記実施例４のＰＦＡ組成物を３０μｍの厚みにコーティングし、３８０℃で４０分焼き付けを行った以外は、全く同様の構成の加熱ロール・ベルト型定着装置を作製した。この装置を用いて、実施例１−１と同様の条件で未定着像の定着テストを行い、同様に評価した。
【０１１９】
　その結果、２００００枚のコピー定着テスト中、ベルト表面からの用紙剥離不良トラブルは１度も発生しなかった。コート紙における用紙の伸びは発生しなかった。
【０１２０】
　また、画質劣化の原因である両面印字時の微小グロスムラや高密度画像印字時のあばら状画像ずれ、ＯＨＰ用紙での画像むら、画像の白抜けは認められず、高品位の画像を得ることができた。さらに、この定着テスト後でも加圧ベルトに剥離爪による摩耗は認められなかった。
【０１２１】
　実施例１−１における加圧ベルト２における表面層２ｃを、前記実施例５のＰＦＡ組成物を３０μｍの厚みにコーティングし、３８０℃で４０分焼き付けを行った以外は、全く同様の構成の加熱ロール・ベルト型定着装置を作製した。この装置を用いて、実施例１−１と同様の条件で未定着像の定着テストを行い、同様に評価した。
その結果、２００００枚のコピー定着テスト中、ベルト表面からの用紙剥離不良トラブルは１度も発生しなかった。コート紙における用紙の伸びは発生しなかった。
【０１２２】
　また、画質劣化の原因である両面印字時の微小グロスムラや高密度画像印字時のあばら状画像ずれ、ＯＨＰ用紙での画像むら、画像の白抜けは認められず、高品位の画像を得ることができた。さらに、この定着テスト後でも加圧ベルトに剥離爪による摩耗は認められなかった。
実施例１−１における加圧ベルト２における表面層２ｃを、前記実施例６のＰＦＡ組成物を３０μｍの厚みにコーティングし、３８０℃で４０分焼き付けを行った以外は、全く同様の構成の加熱ロール・ベルト型定着装置を作製した。この装置を用いて、実施例１−１と同様の条件で未定着像の定着テストを行い、同様に評価した。
【０１２３】
　その結果、２００００枚のコピー定着テスト中、ベルト表面からの用紙剥離不良、用紙の伸び、高密度画像印字時のあばら状画像ずれは発生しなかったが、
　一方、実用上問題ないレベルで若干であるが、画質劣化の原因である両面印字時の微小グロスムラが発生し、ＯＨＰ用紙での画像むらも認められた。また、同様に、充填剤中の大粒径充填剤（１５μｍ以上の粒子）の鋭角な突起による画像白抜けが若干発生した。このため、通常の品質の場合、特に問題ないレベルであるが、高品位の画像を得るには若干劣っていた。
【０１２４】
　（比較例１−１）
　実施例１−１における加圧ベルト２における表面層２ｃを、前記比較例１のＰＦＡ組成物を３０μｍの厚みにコーティングし、３８０℃で４０分焼き付けを行った以外は、全く同様の構成の加熱ロール・ベルト型定着装置を作製した。この装置を用いて、実施例１−１と同様の条件で未定着像の定着テストを行い、同様に評価した。
【０１２５】
　その結果、２００００枚のコピー定着テスト中、ベルト表面からの用紙剥離不良、用紙の伸び、高密度画像印字時のあばら状画像ずれは発生しなかったが、
　一方、画質劣化の原因である両面印字時の微小グロスムラが発生し、さらに、ＯＨＰ用紙での画像むらも認められた。このため、高品位の画像を得るには不十分であった。
【０１２６】
　さらに、この定着テスト後の加圧ベルト２の表面は、剥離爪接触部に摩耗が発生すると共に、コート紙を用いて得られた記録物の画像にも摩耗跡が発生した。
（比較例２−１）
　実施例１−１における加圧ベルト２における表面層２ｃを、前記比較例２のフッ素ゴム組成物を１８０μｍの厚みにコーティングし、２３０℃で３時間焼き付けを行った以外は、全く同様の構成の加熱ロール・ベルト型定着装置を作製した。　この装置を用いて、実施例１−１と同様の条件で未定着像の定着テストを行い、同様に評価した。
【０１２７】
　その結果、２００００枚のコピー定着テスト中、ベルト表面からの用紙剥離不良、両面印字時の微小グロスムラ、ＯＨＰ用紙での画像むらは発生しなかったが、一方、用紙の伸びが発生し、さらに、高密度画像印字時のあばら状画像ずれが発生した。
［実施例７〜１１、比較例３〜４］
　表３に示す実施例７〜１１と表４に示す比較例３の組成のフッ素樹脂組成物を、８０μｍの膜厚の熱硬化性ポリイミドシート上に、３０μｍの厚みにＤＩＰコーティングし、３８０℃で４０分焼き付けを行った。また、表４に示す比較例４のフッ素ゴム組成物は、８０μｍの膜厚の熱硬化性ポリイミドベルトサンプル上に１８０μｍの厚みにコーティングし、２３０℃で３時間、焼き付けを行った。
【０１２８】
　実施例７〜１１は、上記焼き付け後、研磨ペーパーによる研磨を４往復行った（研磨機：松田精機製スーパーフィニッシャー、研磨紙：３Ｍ製インペリアルラッピングフィルム３０ｍｉｃシリコンカーバイド砥粒タイプ）。
【０１２９】
　比較例４も、上記焼き付け後、研磨ペーパーによる研磨を２往復行った（研磨機：松田精機製スーパーフィニッシャー、研磨紙：３Ｍ製インペリアルラッピングフィルム９ｍｉｃシリコンカーバイド砥粒タイプ）。
【０１３０】
　これらの得られたシート状サンプルの表面について、材料特性評価として、コピー紙に対する摩擦係数、純水、オイルの接触角、表面粗さ、うねり、表面グロスを測定した。また、表３、４に示す材料を使用し、ポリイミドシートサンプル上と同様の条件でエンドレスポリイミドベルト上にコーティングし、システム特性（定着時物性）評価として、用紙の伸び、あばら状画質ずれ、ＯＨＰ画像透過むら、画像の白抜け、剥離爪摩耗跡を評価した。評価方法を下記に示す。結果を表５、表６に示す。
【０１３１】
【表３】
2004086202.tif 000004
【０１３２】
【表４】
2004086202.tif 000005
　なお、表３及び表４におけるＰＦＡとして、実施例７〜９と比較例３においては、高溶融粘度（２７．０×１０4〜２９．０×１０4ポイズ；２．７×１０4〜２．９×１０4Ｐａ・ｓ：３８０℃）の平均粒径０．２μｍＰＦＡと低溶融粘度（３．０×１０4ｖ５．０×１０4ポイズ；０．３×１０4〜０．５×１０4Ｐａ・ｓ：３８０℃）の平均粒径１８μｍＰＦＡ粉末の混合タイプ７１０ＣＬ（三井・デュポンフロロケミカル社製）、実施例１０、１１においては、高溶融粘度（２７．０×１０4〜２９．０×１０4ポイズ；２．７×１０4ｖ２．９×１０4Ｐａ・ｓ：３８０℃）の平均粒径０．２μｍＰＦＡと低溶融粘度（３．０×１０4〜５．０×１０4ポイズ；０．３×１０4〜０．５×１０4Ｐａ・ｓ：３８０℃）の平均粒径８μｍＰＦＡ粉末の混合品配合比、粒径調整タイプ（三井・デュポンフロロケミカル社製）を用いた。なお、表３、４中の粒径の異なる２種のＰＦＡの配合比はＰＦＡ粉末質量部／１００質量部の小粒径ＰＦＡの比から１００質量部ＰＦＡ中のＰＦＡ粉末質量部／小粒径ＰＦＡ質量部の比に換算した。また、充填剤として、実施例７、１０、１１では、簸性硫酸バリウム（堺化学社製：ＢＡ：平均粒径８μｍ、１５μｍ以上の大粒子が１７質量％である）を用いた。実施例８では、ゼオライトトヨビルダー（東ソー社製）を用いた。実施例９では、硫酸バリウム（堺化学社製：ＢＭＨ−６０：平均粒径５μｍ、１５μｍ以上の大粒子が２質量％以下である）とマイカイリオジン１１１（日本メルク社製）を用いた。
【０１３３】
　一方、比較例４フッ素ゴム組成物は、フッ素ゴムポリオール加硫タイプＧ−７０２（ダイキン社製）９５質量部に対して、ゴム用配合剤酸化マグネシウム（協和化学社製）を５質量部配合したものを用い、ＰＴＦＥ粒子として、ルブロンＬ−５Ｆ（ダイキン社製）を配合した。
−実施例及び比較例における物性測定方法−
（１）　表面摩擦係数測定
　新東科学（株）製表面摩擦係数測定機　ＨＥＩＤＯＮを使用し、コピー用紙（Ｃｏｌｏｒ　Ｘｐｒｅｓｓｉｏｎ　Ｇｌｏｓｓ　Ｃｏａｔｅｄ　Ｔｅｘｔ　１２０ｇｓｍ：ゼロックスコーポレーション製両面コート紙）とサンプルを面接触させ、コピー用紙を可動、サンプルを固定し、荷重１５０ｇ、移動スピード５ｍｍ／ｓｅｃの条件で測定した。
○：　摩擦係数≦０．４５
×：　摩擦係数＞０．４５
（２）　表面接触角測定（純水、オイルの接触角、）
　純水の接触角：協和界面科学（株）製表面接触角測定機を使用し、サンプル表面にイオン交換水の水滴を滴下し、その水滴とサンプル表面との接触角を側面より測定した。
【０１３４】
　オイルの接触角：協和界面科学（株）製表面接触角測定機を使用し、サンプルをフューザーオイル（富士ゼロックス社製）に２時間浸漬した後、サンプル表面のフューザーオイルをアセトンでふき取り、１８０℃で（設定温度：１８０℃、温度の実測値：１７０℃）サンプル表面にフューザーオイルのオイル滴を滴下し、そのオイル滴とサンプル表面との接触角を側面より測定した。
（３）　表面粗さ測定
　東京精密（株）製表面粗さ測定機（型番１４００Ａ）を使用し、サンプル表面に測定子を荷重０．０７ｇで接触させ、トラバーススピード０．０３ｍｍ／ｓｅｃで、４．０ｍｍ移動させて測定した。測定倍率は水平方向×５０，垂直方向×５０００に設定して、十点平均粗さ（Ｒｚ）を求めた。
（４）　ろ波中心線うねりＷａ測定
　東京精密（株）製表面粗さ測定機（型番１４００Ａ）を使用し、サンプル表面に測定子を荷重０．０７ｇで接触させ、トラバーススピード０．３ｍｍ／ｓｅｃで、８ｍｍ移動させて測定した（ＪＩＳ９４に準拠）。測定倍率は水平方向×２０，垂直方向×２０００に設定した。
○：　Ｗａ≦０．９ｍｍ　（うねりが殆ど観察されない。）
×：　Ｗａ＞０．９ｍｍ　（うねりが目で観察できる。）
（５）　表面グロス測定
　Ｇａｒｄｎｅｒ（株）製マイクログロスメーターを使用し、サンプル表面にマイクログロスメーターを密着させ、入射／反射角：７５°／７５°の条件で測定した。
【０１３５】
　（６）　用紙伸びの評価
　紙送り方向と用紙の長手方向とが平行になるように定着処理後の両面コート紙（Ｃｏｌｏｒ　Ｘｐｒｅｓｓｉｏｎ　Ｇｌｏｓｓ　Ｃｏａｔｅｄ　Ｔｅｘｔ　１２０ｇｓｍ：ゼロックスコーポレーション製両面コート紙）の、紙送り方向（長手方向）の用紙の伸び量を測定する。この用紙の伸び量が２ｍｍ以上である場合を、実用上問題となるレベルであると判断する。
○：用紙の伸び量＜２ｍｍ。
×：用紙の伸び量≧２ｍｍ。
【０１３６】
　（７）　あばら状画質ずれの評価
　Ａ３サイズのＯＫ　ＴＯＰコート紙（王子製紙製、坪量１２７．９ｇ／ｍ2）の片面に、ハ−フトーン単色黒（５０％濃度）画像を印字し、目視により印字面にあばら模様が発生しているかどうかを確認する。
○：あばら模様が殆ど観察されない。
×：あばら模様が目視で観察できる。
【０１３７】
　（８）　微小梨地状グロスむらの評価
　ベタ黒画像が形成された定着処理後のコート紙を、十分に明るい室内にて、画像より約３０ｃｍ離れたところから目視を行い、比較見本サンプルとの比較によりグロスむらの発生有無及び発生の程度を確認する。
○：グロスむらが殆ど観察されない。
△：一目でグロスむらが観察されないが、画像が形成された面を光源に反射させることによりグロスむらの観察ができるレベル。
×：一目でグロスむらが観察できるレベル。
【０１３８】
　（９）　ＯＨＰ画像透過むらの評価
　シアン、マゼンタ及びイエローの各色毎に２０ｍｍ×２０ｍｍのベタ画像を各々形成したＯＨＰ用紙（Ｖ５５６）をＯＨＰ機にてスクリーンに投影し、この投影像を３ｍ離れて目視することにより、画像透過むらの有無を評価する。
○：画像透過むらが殆ど観察されない。
△：画像透過むらが実用上問題ないレベルであるが若干観察される。
×：画像透過むらが目視で観察できる。
【０１３９】
　（１０）　画像の白抜けの評価
　ベタ黒画像が形成された定着処理後のコート紙を、十分に明るい室内にて、画像より約３０ｃｍ離れたところから目視を行い、画像の白抜けの発生有無を評価する。
○：画像の白抜けが殆ど観察されない。
△：画像の白抜けが実用上問題ないレベルであるが若干観察される。
×：画像の白抜けが目視で観察できる。
【０１４０】
　（１１）　剥離爪摩耗跡の評価
　Ａ３サイズのＪ紙（富士ゼロックス社製）を、両面印字（印字画像は単色黒７０％濃度）し、目視にて印字面を観察することにより、印字画像に摩耗跡の発生有無を評価する。
○：摩耗跡が殆ど観察されない。
×：摩耗跡が目視で観察できる。
【０１４１】
【表５】
2004086202.tif 000006
【０１４２】
【表６】
2004086202.tif 000007
　これらの結果から、実施例７〜１１および比較例３の場合には、比較例４と比較して、ＰＦＡを使用することによって、表面の摩擦係数（対コピー紙）が低下し、表面粘着性が低くなり、表面粘着性が著しく改善されていることが判る。材料特性をシステム特性評価に反映すると、用紙伸び、あばら状画像ずれの抑制ができることが判る。
【０１４３】
　実施例７〜１１の場合には、比較例３と比較して、充填剤を添加することによって、オイルの接触角が低下する傾向にあり、オイルの接触角が低下することによって、材料自身のオイルへの親和性が改善されていることが判る。
【０１４４】
　実施例７〜１１及び比較例３の場合、高溶融粘度の小粒径ＰＦＡ粒子を使い、またＰＦＡの粉末が４０質量部以上配合され、実施例７〜９及び比較例３の場合、さらに大粒径のＰＦＡ粉末（１８μｍ）も配合されている為、表面層材料にうねりが若干発生している。また、実施例７、１０、１１の場合、添加されている硫酸バリウム粒子（平均粒径８μｍ品）に粒径の大きいもの（１５μｍ以上の粗大粒子が１０％以上入っている）が含まれている為、表面に局所的な突起（鋭角な突起）が若干発生している。実施例７〜１１は後加工の研磨によって、後加工されていない比較例３に比べ、うねり（Ｗａ）が小さくなり、うねりが顕著に改善されていることが判る。特に、実施例７は、上述の実施例６と同じフッ素樹脂組成物を用いているが、後加工を施すことで、うねり（Ｗａ）が小さくなり、うねりが顕著に改善されていることが判る。材料特性をシステム特性評価に反映すると、ＯＨＰ画像透過むらの抑制ができることが判る。また、実施例７、１０、１１のシステム特性の画像白抜けもが後加工の研磨によって殆ど観察されないレベルになり、後加工されていない上述の実施例６に比べ、局所的な突起（鋭角な突起）が顕著に改善されていることが判る。
【０１４５】
　実施例７は、上述の実施例６に比べ、研磨紙による研磨を４回することで、局所的な突起を無くすと共に、研磨により表面のうねりも削られ、うねり（Ｗａ）も小さくなっていることが判る。実施例１０、１１は添加するＰＦＡ粉末の粒径が１８μｍを８μｍにすることで、うねりが更に改善できる。また、実施例１０は実施例１１よりＰＦＡ粉末（８μｍ）の添加量が少ないため、うねりＷａが若干小さくなっていることが判る。
【０１４６】
　研磨紙の砥粒をコントロールすること（３０ｍｉｃ砥粒）で一定な粗さのある表面（マイクロ凹）を作り出すことによって、実施例７〜１１は比較例３に比べ、一定な粗さを有し、オイルへの保持性を有する表面形状になっていることが判る。また、実施例７〜１１の水の接触角が１１０°以上であり、トナーへの高離型性を有することが判る。
【０１４７】
　比較例４に関しては、ＰＦＡの耐摩耗性が足りないため、剥離爪摩耗跡が発生した。
【０１４８】
　これらの結果、実施例のＰＦＡの組成物からなる表面層を有する定着用部品では、トナーへの高離型性、耐久性を持ちながら、用紙への低粘着性、オイルへの親和性、表面形状（うねり、鋭角な突起のないかつマイクロ凹のある表面形状）を改善しうることを示している。
［実施例７−１〜１１−１、比較例３−１〜４−１］
　上記したＰＦＡ組成物の特性を基にこれらのＰＦＡの組成物を用いた電子写真用エンドレスベルトを作製し、図１に示す定着装置と同様の構成の実機による効果を調べた。
【０１４９】
　なお、あらかじめ定着装置を取り外した画像形成装置（富士ゼロックス社製　Ｃｏｌｏｒ　Ｄｏｃｕｔｅｃｈ　６０）を用いて、未定着画像がその表面に形成されたコート紙及びＯＨＰ用紙を準備し、このコート紙及びＯＨＰ用紙を用いて前記定着装置により定着処理を行った。
（実施例７−１）
　加熱ロール１として金属製の中空の芯金コア１ａに高熱伝導性のシリコーンゴムよりなる耐熱性弾性層１ｂ（ゴム硬度３３°）を３ｍｍの厚さに形成した下地ロールの上に、フッ素ゴムポリオール加硫タイプＧ−７０２（ダイキン社製）９５質量部に対して、ゴム用配合剤酸化マグネシウム（協和化学社製）を５質量部配合したものを３０μｍの厚みにコーティングし、２３０℃で３時間焼き付けを行い、離型層１ｃを形成したものを用いた。
【０１５０】
　加圧ベルト２として、ポリイミド製エンドレスベルト状のベース基材上に、実施例７のＰＦＡ組成物を３０μｍの厚みにコーティングし、３８０℃で４０分焼き付けを行い、その後、研磨ペーパーによる研磨（研磨機：松田精機製スーパーフィニッシャー、研磨紙：３Ｍ製インペリアルラッピングフィルム３０ｍｉｃシリコンカーバイド砥粒タイプ）を４往復行い、表面層２ｃを形成したものを用いた。
【０１５１】
　これらの定着ユニットは、それぞれ内部に８００Ｗ、２５０Ｗのハロゲンランプ１ｄ，２ｄが設けられており、加熱ロール１、加圧ロール１１の表面温度をそれぞれ１７０℃、１２０℃、定着スピードを２２０ｍｍ／ｓｅｃ、ニップ幅を１０ｍｍに設定した。また、離型剤塗布装置５から加熱ロール１表面に供給する離型剤オイルとして、富士ゼロックス社製カラーフューザーオイルを定着ロール表面に１．５μｌ／Ａ４サイズの量になる様に供給した。トナーとして富士ゼロックス社製レスオイル用カラートナー（シアン色：ＣＴ２０００１０）を使用し、前記コート紙（コピー紙）として、１１ｉｎｃｈ×１７ｉｎｃｈのゼロックス・コーポレーション社製両面グロスコート紙（Ｃｏｌｏｒ　Ｘｐｒｅｓｓｉｏｎ　Ｇｌｏｓｓ　Ｃｏａｔｅｄ　Ｔｅｘｔ　１２０ｇｓｍ）、前記ＯＨＰ用紙として、Ａ４サイズの富士ゼロックス社製ＯＨＰ用紙（Ｖ５５６）を用いた。富士ゼロックス社製コート紙とＯＨＰ用紙上に形成された未定着トナー像を、加熱ロール１と加圧ベルト２によって形成されるニップ域に導入して通過させ、熱および圧力によって定着させ、それぞれ２００００枚の定着テストを行った。なお、コート紙及びＯＨＰ用紙上に形成された未定着トナー像のトナー密度は１．５ｍｇ／ｃｍ2であった。
【０１５２】
　その結果、２００００枚のコピー定着テスト中、ベルト表面からの用紙剥離不良トラブルは１度も発生しなかった。コート紙においても用紙の伸びは発生しなかった。
【０１５３】
　また、画質劣化の原因である両面印字時の微小グロスムラや高密度画像印字時のあばら状画像ずれ、ＯＨＰ用紙での画像むら、画像の白抜けは認められず、高品位の画像を得ることができた。さらに、この定着テスト後でも加圧ベルトに剥離爪による摩耗は認められなかった。
【０１５４】
　（実施例８−１）
　実施例７−１における加圧ベルト２における表面層２ｃを、前記実施例８のＰＦＡ組成物を３０μｍの厚みにコーティングし、３８０℃で４０分焼き付けを行い、その後、研磨ペーパーによる研磨（研磨機：松田精機製スーパーフィニッシャー、研磨紙：３Ｍ製インペリアルラッピングフィルム３０ｍｉｃシリコンカーバイド砥粒タイプ）を４往復行った以外は、全く同様の構成の加熱ロール・ベルト型定着装置を作製した。この装置を用いて、実施例７−１と同様の条件で未定着像の定着テストを行い、同様に評価した。
【０１５５】
　その結果、２００００枚のコピー定着テスト中、ベルト表面からの用紙剥離不良トラブルは１度も発生しなかった。コート紙における用紙の伸びは発生しなかった。
【０１５６】
　また、画質劣化の原因である両面印字時の微小グロスムラや高密度画像印字時のあばら状画像ずれ、ＯＨＰ用紙での画像むら、画像の白抜けは認められず、高品位の画像を得ることができた。さらに、この定着テスト後でも加圧ベルトに剥離爪による摩耗は認められなかった。
（実施例９−１）
　実施例７−１における加圧ベルト２における表面層２ｃを、前記実施例９のＰＦＡ組成物を３０μｍの厚みにコーティングし、３８０℃で４０分焼き付けを行い、その後、研磨ペーパーによる研磨（研磨機：松田精機製スーパーフィニッシャー、研磨紙：３Ｍ製インペリアルラッピングフィルム３０ｍｉｃシリコンカーバイド砥粒タイプ）を４往復行った以外は、全く同様の構成の加熱ロール・ベルト型定着装置を作製した。この装置を用いて、実施例７−１と同様の条件で未定着像の定着テストを行い、同様に評価した。
【０１５７】
　その結果、２００００枚のコピー定着テスト中、ベルト表面からの用紙剥離不良トラブルは１度も発生しなかった。コート紙における用紙の伸びは発生しなかった。
【０１５８】
　また、画質劣化の原因である両面印字時の微小グロスムラや高密度画像印字時のあばら状画像ずれ、ＯＨＰ用紙での画像むら、画像の白抜けは認められず、高品位の画像を得ることができた。さらに、この定着テスト後でも加圧ベルトに剥離爪による摩耗は認められなかった。
（実施例１０−１）
　実施例７−１における加圧ベルト２における表面層２ｃを、前記実施例１０のＰＦＡ組成物を３０μｍの厚みにコーティングし、３８０℃で４０分焼き付けを行い、その後、研磨ペーパーによる研磨（研磨機：松田精機製スーパーフィニッシャー、研磨紙：３Ｍ製インペリアルラッピングフィルム３０ｍｉｃシリコンカーバイド砥粒タイプ）を４往復行った以外は、全く同様の構成の加熱ロール・ベルト型定着装置を作製した。この装置を用いて、実施例７−１と同様の条件で未定着像の定着テストを行い、同様に評価した。
【０１５９】
　その結果、２００００枚のコピー定着テスト中、ベルト表面からの用紙剥離不良トラブルは１度も発生しなかった。コート紙における用紙の伸びは発生しなかった。
【０１６０】
　また、画質劣化の原因である両面印字時の微小グロスムラや高密度画像印字時のあばら状画像ずれ、ＯＨＰ用紙での画像むら、画像の白抜けは認められず、高品位の画像を得ることができた。さらに、この定着テスト後でも加圧ベルトに剥離爪による摩耗は認められなかった。
（実施例１１−１）
　実施例７−１における加圧ベルト２における表面層２ｃを、前記実施例１１のＰＦＡ組成物を３０μｍの厚みにコーティングし、その後、研磨ペーパーによる研磨（研磨機：松田精機製スーパーフィニッシャー、研磨紙：３Ｍ製インペリアルラッピングフィルム３０ｍｉｃシリコンカーバイド砥粒タイプ）を４往復行った以外は、全く同様の構成の加熱ロール・ベルト型定着装置を作製した。この装置を用いて、実施例７−１と同様の条件で未定着像の定着テストを行い、同様に評価した。
【０１６１】
　その結果、２００００枚のコピー定着テスト中、ベルト表面からの用紙剥離不良トラブルは１度も発生しなかった。コート紙における用紙の伸びは発生しなかった。
【０１６２】
　また、画質劣化の原因である両面印字時の微小グロスムラや高密度画像印字時のあばら状画像ずれ、ＯＨＰ用紙での画像むら、画像の白抜けは認められず、高品位の画像を得ることができた。さらに、この定着テスト後でも加圧ベルトに剥離爪による摩耗は認められなかった。
（比較例３−１）
　実施例７−１における加圧ベルト２における表面層２ｃを、前記比較例３のＰＦＡ組成物を３０μｍの厚みにコーティングし、３８０℃で４０分焼き付けを行った以外は、全く同様の構成の加熱ロール・ベルト型定着装置を作製した。この装置を用いて、実施例７−１と同様の条件で未定着像の定着テストを行い、同様に評価した。
【０１６３】
　その結果、２００００枚のコピー定着テスト中、ベルト表面からの用紙剥離不良、用紙の伸び、高密度画像印字時のあばら状画像ずれは発生しなかったが、高画質性に悪影響を及ぼす両面印刷時のベルト側画像微小グロスムラ、ＯＨＰ画像透過むらが許容できないレベルで発生した。また、定着テスト後で加圧ベルトに剥離爪による摩耗跡が発生し、両面印刷時のベルト側画像に摩耗跡が発生した。
（比較例４−１）
　実施例７−１における加圧ベルト２における表面層２ｃを、前記比較例４のフッ素ゴム組成物を１８０μｍの厚みにコーティングし、２３０℃で３時間焼き付けを行い、その後研磨ペーパーによる研磨（研磨機：松田精機製スーパーフィニッシャー、研磨紙：３Ｍ製インペリアルラッピングフィルム９ｍｉｃシリコンカーバイド砥粒タイプ）を２往復行った以外は、全く同様の構成の加熱ロール・ベルト型定着装置を作製した。この装置を用いて、実施例７−１と同様の条件で未定着像の定着テストを行い、同様に評価した。
【０１６４】
　その結果、２００００枚のコピー定着テスト中、ベルト表面からの用紙剥離不良、両面印字時の微小グロスムラ、ＯＨＰ用紙での画像むらは発生しなかったが、前述のコート紙に対する用紙伸びは大きくなり、実用上問題となる大きさであった。また、両面印字時のベルト側画像の微小グロスむらは発生しなかったが、高密度画像印字時のあばら状画像ずれが発生した。
［実施例１２〜１６、比較例５〜６］
　表７に示す実施例１２〜１６と表８に示す比較例５の組成のフッ素樹脂組成物を、８０μｍの膜厚の熱硬化性ポリイミドベルト上に、３０μｍの厚みにＤＩＰコーティングし、３８０℃で４０分焼き付けを行った。また、表８に示す比較例６のフッ素ゴム組成物は、８０μｍの膜厚の熱硬化性ポリイミドベルトサンプル上に１８０μｍの厚みにコーティングし、２３０℃で３時間、焼き付けを行った。
【０１６５】
　実施例１２、１３は、上記焼き付け後、研磨ペーパーによる研磨をそれぞれ、４往復行い、実施例１４、１５、１６は、上記焼き付け後、研磨ペーパーによる研磨をそれぞれ、１往復、４往復、３往復行った（研磨機：松田精機製スーパーフィニッシャー、研磨紙：３Ｍ製インペリアルラッピングフィルム３０ｍｉｃシリコンカーバイド砥粒タイプ）。更に実施例１６は研磨の後、再度３８０℃４０分の焼き付けを行った。
【０１６６】
　比較例６も、上記焼き付け後、研磨ペーパーによる研磨を２往復行った（研磨機：松田精機製スーパーフィニッシャー、研磨紙：３Ｍ製インペリアルラッピングフィルム　９ｍｉｃシリコンカーバイド砥粒タイプ）。
【０１６７】
　これらの得られたベルト状サンプルの表面について、材料特性として、摩擦係数（コピー紙に対する）、表面粗さ、表面ろ波うねり、表面グロス、１７０℃でのアミン変性シリコーンオイルに対する接触角を測定した。システム特性（定着時物性）評価として、用紙の伸び、あばら状画質ずれ、ＯＨＰ画像透過むら、画像の白抜け、剥離爪摩耗跡を評価した。評価方法を下記に示す。結果を表９、１０に示す。
【０１６８】
【表７】
2004086202.tif 000008
【０１６９】
【表８】
2004086202.tif 000009
　なお、表７及び表８における、実施例１２、１３には、低溶融粘度（３．０×１０4〜５．０×１０4ポイズ；０．３×１０4〜０．５×１０4Ｐａ・ｓ：３８０℃）の平均粒径０．２μｍのＰＦＡを水系溶媒中に分散させたＰＦＡディスパージョンに、低溶融粘度（３．０×１０4〜５．０×１０4ポイズ；０．３×１０4〜０．５×１０4Ｐａ・ｓ：３８０℃）の平均粒径８μｍのＰＦＡ粉末を混合した（ＰＦＡ粉末／ＰＦＡ微粒子＝１５／８５）フッ素樹脂溶液（三井・デュポンフロロケミカル社製）を用い、実施例１４〜１６と比較例５には、高溶融粘度（２７．０×１０4〜２９．０×１０4ポイズ；２．７×１０4〜２．９×１０4Ｐａ・ｓ：３８０℃）の平均粒径０．２μｍＰＦＡと低溶融粘度（３．０×１０4〜５．０×１０4ポイズ；０．３×１０4〜０．５×１０4Ｐａ・ｓ：３８０℃）の平均粒径１８μｍＰＦＡ粉末の混合タイプ７１０ＣＬ（三井・デュポンフロロケミカル社製）を用いた。なお、表７、８中の粒径の異なる２種のＰＦＡの配合比はＰＦＡ粉末質量部／１００質量部の小粒径ＰＦＡの比から１００質量部ＰＦＡ中のＰＦＡ粉末質量部／小粒径ＰＦＡ質量部の比に換算した。
【０１７０】
　充填剤として、実施例１２、１３は、硫酸バリウム（堺化学社製：ＢＭＨ−６０：平均粒径５μｍ、１５μｍ以上の大粒子が２質量％以下である）を用い、実施例１４〜１６では、硫酸バリウム（堺化学社製：ＢＡ：平均粒径８μｍ、１５μｍ以上の大粒子が１７質量％である）を用い、実施例１３では、カーボンブラック（ここでは、ＰＦＡとカーボンブラックの混合液（三井デュポンフロロケミカル社製））を用いた。
【０１７１】
　また、比較例６では、ポリオール加硫系フッソゴム（ダイキン社製Ｇ−７０２）９５質量部に対して、ゴム配合材（酸化マグネシウム、協和化学工業社製）を５質量部配合し、更にフッ素樹脂微粒子（ＰＴＦＥ粒子）として、ルブロンＬ−５Ｆ（ダイキン工業社製）を配合したものを用いた。
−実施例及び比較例における物性測定方法−
　（１）　表面摩擦係数測定
　新東科学（株）製表面摩擦係数測定機　ＨＥＩＤＯＮを使用し、コピー用紙（Ｃｏｌｏｒ　Ｘｐｒｅｓｓｉｏｎ　Ｇｌｏｓｓ　Ｃｏａｔｅｄ　Ｔｅｘｔ　１２０ｇｓｍ：ゼロックスコーポレーション製両面コート紙）とサンプルを面接触させ、コピー用紙を可動、サンプルを固定し、荷重１５０ｇ、移動スピード５ｍｍ／ｓｅｃの条件で測定し、その際の静摩擦係数を代表値とした。
【０１７２】
　（２）　表面粗さ（十点平均粗さＲｚ）測定東京精密（株）製表面粗さ測定機（型番１４００Ａ）を使用し、サンプル表面に測定子を荷重０．０７ｇで接触、トラバーススピード０．０３ｍｍ／ｓｅｃで４ｍｍ移動させて測定した（ＪＩＳ９４に準拠）。測定倍率は水平方向×５０，垂直方向×５０００に設定した。
【０１７３】
　（３）　ろ波中心線うねりＷａ測定
　東京精密（株）製表面粗さ測定機（型番１４００Ａ）を使用し、サンプル表面に測定子を荷重０．０７ｇで接触させ、トラバーススピード０．３ｍｍ／ｓｅｃで８ｍｍ移動させて測定した（ＪＩＳ９４に準拠）。測定倍率は水平方向×２０，垂直方向×２０００に設定した。
【０１７４】
　（４）　表面グロス測定
　Ｇａｒｄｎｅｒ（株）製マイクログロスメーターを使用し、サンプル表面にマイクログロスメーターを密着させ、入射／反射角：７５°／７５°の条件で測定した。
【０１７５】
　（５）　表面接触角測定（１７０℃、アミン変性シリコーンオイル）
　協和界面科学（株）製表面接触角測定機を使用し、１７０℃に加熱されたサンプル表面にアミン変性シリコーンオイル（富士ゼロックス社製カラーフューザーオイル：Ｗ４１８）を滴下し、その液滴とサンプル表面との接触角を側面より測定した。
【０１７６】
　（６）　用紙伸びの評価
　紙送り方向と用紙の長手方向とが平行になるように定着処理後の両面コート紙（Ｃｏｌｏｒ　Ｘｐｒｅｓｓｉｏｎ　Ｇｌｏｓｓ　Ｃｏａｔｅｄ　Ｔｅｘｔ　１２０ｇｓｍ：ゼロックスコーポレーション製両面コート紙）の、紙送り方向（長手方向）の用紙の伸び量を測定する。この用紙の伸び量が２ｍｍ以上である場合を、実用上問題となるレベルであると判断する。
○：用紙の伸び量＜２ｍｍ。
×：用紙の伸び量≧２ｍｍ。
【０１７７】
　（７）　あばら状画質ずれの評価
　Ａ３サイズのＯＫ　ＴＯＰコート紙（王子製紙製、坪量１２７．９ｇ／ｍ2）の片面に、ハ−フトーン単色黒（５０％濃度）画像を印字し、目視により印字面にあばら模様が発生しているかどうかを確認する。
○：あばら模様が殆ど観察されない。
×：あばら模様が目視で観察できる。
【０１７８】
　（８）　微小梨地状グロスむらの評価
　ベタ黒画像が形成された定着処理後のコート紙を、十分に明るい室内にて、画像より約３０ｃｍ離れたところから目視を行い、比較見本サンプルとの比較によりグロスむらの発生有無及び発生の程度を確認する。
○：グロスむらが殆ど観察されない。
△：一目でグロスむらが観察されないが、画像が形成された面を光源に反射させ
ることによりグロスむらの観察ができるレベル。
×：一目でグロスむらが観察できるレベル。
【０１７９】
　（９）　ＯＨＰ画像透過むらの評価
　シアン、マゼンタ及びイエローの各色毎に２０ｍｍ×２０ｍｍのベタ画像を各々形成したＯＨＰ用紙（Ｖ５５６）をＯＨＰ機にてスクリーンに投影し、この投影像を３ｍ離れて目視することにより、画像透過むらの有無を評価する。
○：画像透過むらが殆ど観察されない。
△：画像透過むらが実用上問題ないレベルであるが若干観察される。
×：画像透過むらが目視で観察できる。
【０１８０】
　（１０）　画像の白抜けの評価
　ベタ黒画像が形成された定着処理後のコート紙を、十分に明るい室内にて、画像より約３０ｃｍ離れたところから目視を行い、画像の白抜けの発生有無を評価する。
○：画像の白抜けが殆ど観察されない。
△：画像の白抜けが実用上問題ないレベルであるが若干観察される。
×：画像の白抜けが目視で観察できる。
【０１８１】
　（１１）　剥離爪摩耗跡の評価
　Ａ３サイズのＪ紙（富士ゼロックス社製）を、両面印字（印字画像は単色黒７０％濃度）し、目視にて印字面を観察することにより、印字画像に摩耗跡の発生有無を評価する。
○：摩耗跡が殆ど観察されない。
×：摩耗跡が目視で観察できる。
【０１８２】
【表９】
2004086202.tif 000010
【０１８３】
【表１０】
2004086202.tif 000011
　これらの結果より、比較例６とその他を比べると、比較例６はコート紙に対する摩擦係数が非常に高く、用紙との密着性が高いことが判る。
【０１８４】
　実施例１４、１５、１６は、上述の実施例６と同じＰＦＡ組成物を用いているが、後加工の有無が違いである。実施例１４は研磨紙による研磨を１回することで、局所的な突起を無くし、表面粗さが小さくなると共に、研磨により表面のうねりも削られて改善され、ろ波中心線うねりＷａが小さくなっていることが判る。実施例１５は、実施例１４に比べ、研磨回数を増やす事で、表面うねり成分がより削られ、ろ波中心線うねりＷａが更に小さくなっていることが判る。また、実施例１６は、研磨紙による研磨を３回することで、表面うねりと局所的な突起を無くし、更に再焼成することで、焼成による一定粗さを有する表面（マイクロ凹）が形成していることが判る。
【０１８５】
　比較例５は、充填剤粒子が配合されていない為、オイルに対する接触角が高く、オイルに対する親和性が他に比べて劣り、フッ素樹脂のみの均一な表面である為、表面の凹凸が小さく、表面粗さが小さく、表面グロスも高いことが判る。
【０１８６】
　実施例１２は、上述の実施例６と比較して、ＰＦＡディスパージョン中の添加ＰＦＡ粉末の粒径を小さくすることと、ＰＦＡ微粒子の溶融粘度を低くすることと配合量を増やすことで、材料塗布表面のままでろ波中心線うねりが改善され、添加されている硫酸バリウム粒子の粒径及び粒度分布を小さくすることで、表面突起も改善することができる。
【０１８７】
　実施例１３は、充填剤粒子として導電性粒子のカーボンを追加しても、実施例１２と同様の物性が得られることを示している。また、実施例１２、１３の材料に関しては、材料の制御だけでも各要求特性を満たすことができるし、後加工を施すことでも各要求特性を満たすことができる。
【０１８８】
　これらの結果、実施例１２〜１６の充填剤粒子を配合してたＰＦＡ組成物からなる表面層を有する加圧ベルトでは、トナーとの高離型性や耐久性を保ちながら、表面非粘着性、オイルとの親和性、表面形状（うねり、突起が小さく、微小な粗さをもつ表面形状）を改善しうることを示している。
［実施例１２−１〜１６−１、比較例５−１〜６−１］
　上記したＰＦＡ組成物の特性を基にこれらのＰＦＡの組成物を用いた電子写真用エンドレスベルトを作製し、図１に示す定着装置と同様の構成の実機による効果を調べた。
【０１８９】
　なお、あらかじめ定着装置を取り外した画像形成装置（富士ゼロックス社製　Ｃｏｌｏｒ　Ｄｏｃｕｔｅｃｈ　６０）を用いて、未定着画像がその表面に形成されたコート紙及びＯＨＰ用紙を準備し、このコート紙及びＯＨＰ用紙を用いて前記定着装置により定着処理を行った。
（実施例１２−１）
　加熱ロール１として、直径６２ｍｍの金属製の中空の芯金コア１ａに、高熱伝導性のシリコーンゴムよりなる耐熱性弾性層１ｂ（ゴム硬度３３°）を１．５ｍｍの厚さに形成した下地ロールの上に、ポリオール系加硫タイプフッ素ゴム（ダイキン工業社製：Ｇ−７０２）９５質量部に対して、ゴム用配合材として酸化マグネシウム（協和化学社製）を５質量部配合したのゴム組成物を３０μｍの厚みにコーティングし、２３０℃で３時間焼き付けを行い、離型層１ｃを形成したものを用いた。
【０１９０】
　加圧ベルト２として、長さ３４０ｍｍ、周長２１３．３ｍｍの熱硬化性ポリイミド製エンドレスベルト状のベース基材上に、実施例１２のフッ素樹脂組成物を３０μｍの厚みにコーティングし、３８０℃で４０分焼き付けを行い、その後、研磨ペーパーによる研磨（研磨機：松田精機製スーパーフィニッシャー、研磨紙：３Ｍ製インペリアルラッピングフィルム　３０ｍｉｃシリコンカーバイド砥粒タイプ）を４往復行い、離型層２ｃを形成したものを用いた。
【０１９１】
　これらの定着ユニットは、それぞれ内部に８００Ｗ、２５０Ｗのハロゲンランプ１ｄ，２ｄが設けられており、加熱ロール１、支持ロール１０の表面温度をそれぞれ１７０℃、１２０℃、定着スピードを２６４ｍｍ／ｓｅｃ、加圧パッド１２でのニップ幅を１０ｍｍ、加圧ロール１１でのニップ幅を４ｍｍに設定した。また、離型剤塗布装置５から供給される離型剤オイルとして、富士ゼロックス社製カラーフューザーオイル（型番：Ｗ４１８）を定着ロール表面に１．５μｌ／Ａ４サイズの量になる様に供給した。
【０１９２】
　また、定着処理に用いた記録材３としては、あらかじめ未定着トナー像が片面に形成されたコート紙及びＯＨＰ用紙を用いた。トナーとして富士ゼロックス社製レスオイル用カラートナー（シアン色：ＣＴ２０００１０）を使用し、前記コート紙として、１１ｉｎｃｈ×１７ｉｎｃｈのゼロックス・コーポレーション社製両面グロスコート紙（Ｃｏｌｏｒ　Ｘｐｒｅｓｓｉｏｎ　Ｇｌｏｓｓ　Ｃｏａｔｅｄ　Ｔｅｘｔ　１２０ｇｓｍ）、前記ＯＨＰ用紙として、Ａ４サイズの富士ゼロックス社製ＯＨＰ用紙（Ｖ５５６）を用いた。なお、前記コート紙及びＯＨＰ用紙上に形成された未定着トナー像を、加熱ロール１と加圧ベルト２によって形成されるニップ域に導入して通過させ、熱および圧力によって定着させ、その定着状態と用紙の伸び量を評価した。なお、未定着トナー像のトナー密度は０．９ｍｇ／ｃｍ2であった。
【０１９３】
　その結果、２００００枚のコピー定着テスト中、ベルト表面からの用紙剥離不良トラブルは１度も発生しなかった。用紙伸びについては、ゼロックスコーポレーション製の１１×１７ｉｎｃｈサイズのコート紙（Ｃｏｌｏｒ　Ｘｐｒｅｓｓｉｏｎ　Ｇｌｏｓｓ　Ｃｏａｔｅｄ　Ｔｅｘｔ　１２０ｇｓｍ：ゼロックスコーポレーション製両面コート紙）において、用紙長手方向で最大１．０ｍｍとなった。また、高画質性に悪影響を及ぼす高密度画像印字時のあばら状画像ずれやＯＨＰでの画像むらやエッジ部黒ずみは認められず、両面印刷時のベルト側画像の微小グロスムラも問題無いレベルにあり、高画質適性を有していた。さらに、この定着テスト後でも加圧ベルトに剥離爪による摩耗は認められなかった。
（実施例１３−１）
　加熱ロール１として、直径６２ｍｍの金属製の中空の芯金コア１ａに、高熱伝導性のシリコーンゴムよりなる耐熱性弾性層体１ｂ（ゴム硬度３３°）を１．５ｍｍの厚さに形成した下地ロールの上に、ポリオール系加硫タイプフッ素ゴム（ダイキン工業社製：Ｇ−７０２）９５質量部に対して、ゴム用配合材として酸化マグネシウム（協和化学社製）を５質量部配合したのゴム組成物を３０μｍの厚みにコーティングし、２３０℃で３時間焼き付けを行い、離型層１ｃを形成したものを用いた。
【０１９４】
　加圧ベルト２として、長さ３４０ｍｍ、周長２１３．３ｍｍの熱硬化性ポリイミド製エンドレスベルト状のベース基材上に、実施例１３のフッ素樹脂組成物を３０μｍの厚みにコーティングし、３８０℃で４０分焼き付けを行い、その後、研磨ペーパーによる研磨（研磨機：松田精機製スーパーフィニッシャー、研磨紙：３Ｍ製インペリアルラッピングフィルム　３０ｍｉｃシリコンカーバイド砥粒タイプ）を４往復行った以外は、全く同様の構成のベルト型定着装置を作製した。
【０１９５】
　この装置を用いて、実施例１２−１と同様の条件で未定着像の定着テストを行い、同様に評価した。
【０１９６】
　その結果、２００００枚のコピー定着テスト中、ベルト表面からの用紙剥離不良トラブルは１度も発生しなかった。用紙伸びについてはゼロックスコーポレーション製の１１×１７ｉｎｃｈサイズのコート紙（Ｃｏｌｏｒ　Ｘｐｒｅｓｓｉｏｎ　Ｇｌｏｓｓ　Ｃｏａｔｅｄ　Ｔｅｘｔ　１２０ｇｓｍ：ゼロックスコーポレーション製両面コート紙）において、用紙長手方向で最大０．９ｍｍとなった。また、高画質性に悪影響を及ぼす高密度画像印字時のあばら状画像ずれやＯＨＰでの画像透過むらやエッジ部黒ずみは認められず、両面印刷時のベルト側画像微小グロスムラも問題無いレベルにあり、高画質適性を有していた。さらに、この定着テスト後でも加圧ベルトに剥離爪による摩耗は認められなかった。
（実施例１４−１）
　加熱ロール１として、直径６２ｍｍの金属製の中空の芯金コア１ａに、高熱伝導性のシリコーンゴムよりなる耐熱性弾性層体１ｂ（ゴム硬度３３°）を１．５ｍｍの厚さに形成した下地ロールの上に、ポリオール系加硫タイプフッ素ゴム（ダイキン工業社製：Ｇ−７０２）９５質量部に対して、ゴム用配合材として酸化マグネシウム（協和化学社製）を５質量部配合したのゴム組成物を３０μｍの厚みにコーティングし、２３０℃で３時間焼き付けを行い、離型層１ｃを形成したものを用いた。
【０１９７】
　加圧ベルト２として、長さ３４０ｍｍ、周長２１３．３ｍｍの熱硬化性ポリイミド製エンドレスベルト状のベース基材上に、実施例１４のフッ素樹脂組成物を３０μｍの厚みにコーティングし、３８０℃で４０分焼き付けを行い、その後、研磨ペーパーによる研磨（研磨機：松田精機製スーパーフィニッシャー、研磨紙：３Ｍ製インペリアルラッピングフィルム　３０ｍｉｃシリコンカーバイド砥粒タイプ）を１往復行った以外は、全く同様の構成のベルト型定着装置を作製した。
【０１９８】
　この装置を用いて、実施例１２−１と同様の条件で未定着像の定着テストを行い、同様に評価した。
【０１９９】
　その結果、２００００枚のコピー定着テスト中、ベルト表面からの用紙剥離不良トラブルは１度も発生しなかった。用紙伸びについては、前述のコート紙において、最大１．０ｍｍとなった。また、高画質性に悪影響を及ぼす高密度画像印字時のあばら状画像ずれやＯＨＰでの画像透過むらやエッジ部黒ずみは認められず、両面印刷時のベルト側画像微小グロスムラも問題無いレベルにあり、高画質適性を有していた。さらに、この定着テスト後でも加圧ベルトに剥離爪による摩耗は認められなかった。
（実施例１５−１）
　加熱ロール１として、直径６２ｍｍの金属製の中空の芯金コア１ａに、高熱伝導性のシリコーンゴムよりなる耐熱性弾性層体１ｂ（ゴム硬度３３°）を１．５ｍｍの厚さに形成した下地ロールの上に、ポリオール系加硫タイプフッ素ゴム（ダイキン工業社製：Ｇ−７０２）９５質量部に対して、ゴム用配合材として酸化マグネシウム（協和化学社製）を５質量部配合したのゴム組成物を３０μｍの厚みにコーティングし、２３０℃で３時間焼き付けを行い、離型層１ｃを形成したものを用いた。
【０２００】
　加圧ベルト２として、長さ３４０ｍｍ、周長２１３．３ｍｍの熱硬化性ポリイミド製エンドレスベルト状のベース基材上に、実施例１５のフッ素樹脂組成物を３０μｍの厚みにコーティングし、３８０℃で４０分焼き付けを行い、その後、研磨ペーパーによる研磨（研磨機：松田精機製スーパーフィニッシャー、研磨紙：３Ｍ製インペリアルラッピングフィルム　３０ｍｉｃシリコンカーバイド砥粒タイプ）を４往復行った以外は、全く同様の構成のベルト型定着装置を作製した。
この装置を用いて、実施例１２−１と同様の条件で未定着像の定着テストを行い、同様に評価した。
【０２０１】
　その結果、２００００枚のコピー定着テスト中、ベルト表面からの用紙剥離不良トラブルは１度も発生しなかった。用紙伸びについては、前述のコート紙において、最大０．９ｍｍとなった。また、高画質性に悪影響を及ぼす両面印刷時のベルト側画像微小グロスムラは、若干発生するものの、許容範囲内であり、高密度画像印字時のあばら状画像ずれやＯＨＰでの画像エッジ部黒ずみについては未発生であり、ＯＨＰ用紙での画像透過むらも若干発生するものの許容レベルであり、高画質適性を有していた。この定着テスト後でも加圧ベルトに剥離爪による摩耗は認められなかった。
（実施例１６−１）
　加熱ロール１として、直径６２ｍｍの金属製の中空の芯金コア１ａに、高熱伝導性のシリコーンゴムよりなる耐熱性弾性層１ｂ（ゴム硬度３３°）を１．５ｍｍの厚さに形成した下地ロールの上に、ポリオール系加硫タイプフッ素ゴム（ダイキン工業社製：Ｇ−７０２）９５質量部に対して、ゴム用配合材として酸化マグネシウム（協和化学社製）を５質量部配合したのゴム組成物を３０μｍの厚みにコーティングし、２３０℃で３時間焼き付けを行い、離型層１ｃを形成したものを用いた。
【０２０２】
　加圧ベルト２として、長さ３４０ｍｍ、周長２１３．３ｍｍの熱硬化性ポリイミド製エンドレスベルト状のベース基材上に、実施例１６のフッ素樹脂組成物を３０μｍの厚みにコーティングし、３８０℃で４０分焼き付けを行い、その後、研磨ペーパーによる研磨（研磨機：松田精機製スーパーフィニッシャー、研磨紙：３Ｍ製インペリアルラッピングフィルム　３０ｍｉｃシリコンカーバイド砥粒タイプ）を３往復行った後、再度３８０℃で４０分焼き付けを行った以外は、全く同様の構成のベルト型定着装置を作製した。
【０２０３】
　この装置を用いて、実施例１２−１と同様の条件で未定着像の定着テストを行い、同様に評価した。
【０２０４】
　その結果、２００００枚のコピー定着テスト中、ベルト表面からの用紙剥離不良トラブルは１度も発生しなかった。用紙伸びについては、前述のコート紙において、最大１．０ｍｍとなった。また、高画質性に悪影響を及ぼす高密度画像印字時のあばら状画像ずれやＯＨＰでの画像透過むらやエッジ部黒ずみは認められず、両面印刷時のベルト側画像微小グロスムラも問題無いレベルにあり、高画質適性を有していた。さらに、この定着テスト後でも加圧ベルトに剥離爪による摩耗は認められなかった。
（比較例５−１）
　実施例１２−１における加圧ベルト２における表面層２ｃを、前記比較例５のフッ素樹脂組成物を３０μｍの厚みにコーティングし、３８０℃４０分焼き付けを行った以外は、全く同様の構成のベルト型定着装置を作製した。この装置を用いて、実施例１２−１と同様の条件で未定着像の定着テストを行い、同様に評価した。
【０２０５】
　その結果、前述のコート紙に対する用紙伸びは１．０ｍｍとなったが、高画質性に悪影響を及ぼす両面印刷時のベルト側画像微小グロスムラが許容できないレベルで発生した。また、定着テスト後で加圧ベルトに剥離爪による摩耗跡が発生し、両面印刷時のベルト側画像に摩耗跡が発生した。
（比較例６−１）
　実施例１２−１における加圧ベルト２における表面層２ｃを、前記比較例６のゴム組成物を１８０μｍの厚みにコーティングし、２３０℃で３時間焼き付けを行い、その後研磨ペーパーによる研磨（研磨機：松田精機製スーパーフィニッシャー、研磨紙：３Ｍ製インペリアルラッピングフィルム　９ｍｉｃシリコンカーバイド砥粒タイプ）を２往復行った以外は、全く同様の構成のベルト型定着装置を作製した。この装置を用いて、実施例１２−１と同様の条件で未定着像の定着テストを行い、同様に評価した。
【０２０６】
　その結果、２００００枚のコピー定着テスト中、ベルト表面からの用紙剥離不良トラブルは１度も発生しなかったが、前述のコート紙に対する用紙伸びは３．０ｍｍとなり、実用上問題となる大きさであった。また、両面印字時のベルト側画像の微小グロスむらは発生しなかったが、高密度画像印字時のあばら状画像ずれが発生した。
［参考：実施例６−２］
　実施例１２−１における加圧ベルト２における表面層２ｃを、前記実施例６のフッ素樹脂組成物を３０μｍの厚みにコーティングし、３８０℃４０分焼き付けを行った以外は、全く同様の構成のベルト型定着装置を作製した。この装置を用いて、実施例１２−１と同様の条件で未定着像の定着テストを行い、同様に評価した。
【０２０７】
　その結果、２００００枚のコピー定着テスト中、ベルト表面からの用紙剥離不良トラブルは１度も発生しなかった。コート紙に対する用紙伸びは１．０ｍｍとなり、ベルト表面の微小突起による両面画像印字時の画像傷が若干発生したが許容範囲内であった。また、高画質性に悪影響を及ぼす両面印刷時のベルト側画像微小グロスムラは、初期では許容レベルであり、２００００枚後では若干レベルが低下したものの、高密度画像印字時のあばら状画像ずれやＯＨＰでの画像エッジ部黒ずみについては未発生であった。ＯＨＰ用紙での画像透過むらにいたっては若干発生したものの、許容範囲内であり、通常の画質適性を有していた。この定着テスト後でも加圧ベルトに剥離爪による摩耗は認められなかった。
【０２０８】
　これら実施例及び比較例から、特定の充填剤粒子を配合したＰＦＡからなる表面層を有するエンドレスベルトは、トナーへの高離型性、耐久性を持ちながら、用紙への低粘着性、オイルへの親和性、表面形状（うねり、鋭角な突起のないかつマイクロ凹のある表面形状）を改善し、トナーへの高離型性、耐久性を持ちながら、記録物の用紙の伸び、あばら状画質ずれの抑制と高品位の画質（両面印字時の微小梨地状グロスムラ、ＯＨＰ用紙の画像透過むら、画像の白抜け、剥離爪摩耗跡の改善）をすべて満足させることができることが判る。また、各材料を適宜選択することや、粗面化処理などの後加工処理を行なうと、エンドレスベルトの表面諸特性がより最適なものとなり、用紙伸び、あばら状画質ずれと梨地状微小グロスむら、ＯＨＰの透過むら、画像の白抜け、剥離爪摩耗跡等の抑制の両立が可能となることも判る。
【図面の簡単な説明】
【０２０９】
【図１】本発明の加熱ロール・ベルト型定着装置の一実施の形態を示す概略的構成図である。
【図２】本発明の加熱ロール・ベルト型定着装置の他の一実施の形態を示す概略的構成図である。
【符号の説明】
【０２１０】
１　定着ロール
１ａ　中空ロール
１ｂ　弾性層
１ｃ　離型層
１ｄ　ヒーターランプ（加熱源）
２　加圧ベルト（エンドレスベルト）
２ｄ　ヒーターランプ（加熱源）
３　記録材（記録シート）
４　未定着トナー
５　オイル供給装置
６　クリーニング装置
７　外部加熱装置
８　剥離爪
９　温度センサー
１０　支持ロール
１１　加圧ロール
１２　加圧パッド
【図１】
2004086202.tif 000012
【図２】
2004086202.tif 000013